(57)【特許請求の範囲】
【請求項１】
イージーピール層と、前記イージーピール層とは反対側の最表層と、を少なくとも備えた透明多層フィルムであって、
前記イージーピール層と、前記最表層と、の間の動摩擦係数が、０．１０以上１．０未満であり、
前記最表層を温度２０℃、湿度９０％の条件下で吸湿させた後の、前記最表層の引張弾性率の低下率が２０％以上であり、
前記最表層の厚さが、２０μｍ以下であり、
前記イージーピール層は、ポリプロピレン系樹脂を含有し、
幅が２５．４ｍｍ、厚さが６μｍである前記イージーピール層の試験片と、厚さが１７０μｍであるポリプロピレン層とを、シール温度１７０℃でヒートシールした場合のホットタック強度をＳ１７０とし、シール温度１６０℃でヒートシールした場合のホットタック強度をＳ１６０としたとき、Ｓ１７０／Ｓ１６０≧０．７の関係を満たし、
前記イージーピール層が、エチレンから誘導された構成単位を少なくとも有するエチレン系重合体、並びに、プロピレンから誘導された構成単位を少なくとも有するプロピレン系重合体、を含有し、
前記イージーピール層が防曇剤を含有し、前記イージーピール層において、前記イージーピール層の総質量に対する、前記防曇剤の含有量の割合は、０．５〜５質量％である、透明多層フィルム。
【請求項２】
前記最表層が、ポリアミド又はポリエステルを含有する、請求項１に記載の透明多層フィルム。
【請求項３】
前記最表層が、前記ポリアミド又はポリエステルとして、バイオマス由来のポリアミド又はバイオマス由来のポリエステルを含有する、請求項２に記載の透明多層フィルム。
【請求項４】
ＪＩＳ  Ｃ  ２１３９−３−１：２０１８に準拠して測定された、前記イージーピール層の表面抵抗率が、１×１０５〜１×１０１４Ω／□である、請求項１〜３のいずれか一項に記載の透明多層フィルム。
【請求項５】
前記イージーピール層の厚さが１０μｍ未満である、請求項１〜４のいずれか一項に記載の透明多層フィルム。
【請求項６】
前記透明多層フィルムが、さらに、中間層を含む、請求項１〜５のいずれか一項に記載の透明多層フィルム。
【請求項７】
前記中間層がポリアミドを含有する、請求項６に記載の透明多層フィルム。
【請求項８】
前記中間層が、前記ポリアミドとして、バイオマス由来のポリアミドを含有する、請求項７に記載の透明多層フィルム。
【請求項９】
前記透明多層フィルムが、さらに、酸素バリア層を含む、請求項１〜８のいずれか一項に記載の透明多層フィルム。
【請求項１０】
前記透明多層フィルムが、さらに、水蒸気バリア層と、中間層と、酸素バリア層と、を含み、
前記水蒸気バリア層と前記中間層は、前記イージーピール層と、前記酸素バリア層と、の間に配置されている、請求項１〜９のいずれか一項に記載の透明多層フィルム。
【請求項１１】
前記透明多層フィルムが、さらに、水蒸気バリア層を含む、請求項１〜１０のいずれか一項に記載の透明多層フィルム。
【請求項１２】
前記水蒸気バリア層は、前記イージーピール層に隣接して配置されている、請求項１１に記載の透明多層フィルム。
【請求項１３】
前記水蒸気バリア層がポリプロピレンを含有する、請求項１１または１２に記載の透明多層フィルム。
【請求項１４】
前記水蒸気バリア層が結晶化核剤を含有する、請求項１１〜１３のいずれか一項に記載の透明多層フィルム。
【請求項１５】
前記水蒸気バリア層の溶融張力が０．２ｇ以上である、請求項１１〜１４のいずれか一項に記載の透明多層フィルム。
【請求項１６】
前記水蒸気バリア層が、１種のポリプロピレンを含有するか、又は、溶融張力が異なる２種以上のポリプロピレンを含有する、請求項１１〜１５のいずれか一項に記載の透明多層フィルム。
【請求項１７】
請求項１〜１６のいずれか一項に記載の透明多層フィルムを備えた、包装体。
【発明の詳細な説明】
【技術分野】
【０００１】
本発明は、透明多層フィルム及び包装体に関する。
【背景技術】
【０００２】
食品用の包装体のうち、電子レンジでの加熱調理用として使用される包装体には、例えば、トレーが蓋材によってシールされて構成されたもの（トレーを備えた包装体）、深絞り成形されている底材が蓋材によってシールされて構成されたもの（深絞り包装体）、等が知られている。前記トレー、底材及び蓋材としては、いずれも樹脂製のものが使用可能である。
【０００３】
食品用の包装体の中でも、蓋材が透明なものは、包装された食品を包装体の外部から蓋材を介して視認できるため、需要が多い。
一方、蓋材を構成するフィルムに対しては、トレー又は底材に対するイージーピール性、酸素や水蒸気の透過を抑制するバリア性、耐ピンホール性等を有することが求められる。
そこで、通常は、蓋材を構成するフィルムとして、透明多層フィルムが利用される（特許文献１参照）。
【先行技術文献】
【特許文献】
【０００４】
【特許文献１】特開２００５−２８８７９３号公報
【発明の概要】
【発明が解決しようとする課題】
【０００５】
しかし、従来の透明多層フィルムは、特に夏場の吸湿によって、引張弾性率が大きく低下するため、保管時等にタルミや巻きズレが発生しやすいという問題があった。これに対して、特許文献１に記載の透明多層フィルムで、このような問題点が解消されるか否かは定かではない。
【０００６】
本発明は、吸湿してもタルミや巻きズレを生じない透明多層フィルムを提供することを課題とする。
【課題を解決するための手段】
【０００７】
上記課題を解決するため、本発明は、以下の構成を採用する。
［１］．イージーピール層と、前記イージーピール層とは反対側の最表層と、を少なくとも備えた透明多層フィルムであって、前記イージーピール層と、前記最表層と、の間の動摩擦係数が、０．１０以上１．０未満であり、前記最表層を温度２０℃、湿度９０％の条件下で吸湿させた後の、前記最表層の引張弾性率の低下率が２０％以上であり、前記最表層の厚さが、２０μｍ以下であり、前記イージーピール層は、ポリプロピレン系樹脂を含有し、幅が２５．４ｍｍ、厚さが６μｍである前記イージーピール層の試験片と、厚さが１７０μｍであるポリプロピレン層とを、シール温度１７０℃でヒートシールした場合のホットタック強度をＳ１７０とし、シール温度１６０℃でヒートシールした場合のホットタック強度をＳ１６０としたとき、Ｓ１７０／Ｓ１６０≧０．７の関係を満たし、前記イージーピール層が、エチレンから誘導された構成単位を少なくとも有するエチレン系重合体、並びに、プロピレンから誘導された構成単位を少なくとも有するプロピレン系重合体、を含有し、前記イージーピール層が防曇剤を含有し、前記イージーピール層において、前記イージーピール層の総質量に対する、前記防曇剤の含有量の割合は、０．５〜５質量％である、透明多層フィルム。
【０００８】
［２］．前記最表層が、ポリアミド又はポリエステルを含有する、［１］に記載の透明多層フィルム。
［３］．前記最表層が、前記ポリアミド又はポリエステルとして、バイオマス由来のポリアミド又はバイオマス由来のポリエステルを含有する、［２］に記載の透明多層フィルム。
［４］．ＪＩＳ  Ｃ  ２１３９−３−１：２０１８に準拠して測定された、前記イージーピール層の表面抵抗率が、１×１０５〜１×１０１４Ω／□である、［１］〜［３］のいずれか一項に記載の透明多層フィルム。
［５］．前記イージーピール層の厚さが１０μｍ未満である、［１］〜［４］のいずれか一項に記載の透明多層フィルム。
［６］．前記透明多層フィルムが、さらに、中間層を含む、［１］〜［５］のいずれか一項に記載の透明多層フィルム。
［７］．前記中間層がポリアミドを含有する、［６］に記載の透明多層フィルム。
［８］．前記中間層が、前記ポリアミドとして、バイオマス由来のポリアミドを含有する、［７］に記載の透明多層フィルム。
［９］．前記透明多層フィルムが、さらに、酸素バリア層を含む、［１］〜［８］のいずれか一項に記載の透明多層フィルム。
【０００９】
［１０］．前記透明多層フィルムが、さらに、水蒸気バリア層と、中間層と、酸素バリア層と、を含み、前記水蒸気バリア層と前記中間層は、前記イージーピール層と、前記酸素バリア層と、の間に配置されている、［１］〜［９］のいずれか一項に記載の透明多層フィルム。
［１１］．前記透明多層フィルムが、さらに、水蒸気バリア層を含む、［１］〜［１０］のいずれか一項に記載の透明多層フィルム。
［１２］．前記水蒸気バリア層は、前記イージーピール層に隣接して配置されている、［１１］に記載の透明多層フィルム。
［１３］．前記水蒸気バリア層がポリプロピレンを含有する、［１１］又は［１２］のいずれか一項に記載の透明多層フィルム。
［１４］．前記水蒸気バリア層が結晶化核剤を含有する、［１１］〜［１３］のいずれか一項に記載の透明多層フィルム。
［１５］．前記水蒸気バリア層の溶融張力が０．２ｇ以上である、［１１］〜［１４］のいずれか一項に記載の透明多層フィルム。
［１６］．前記水蒸気バリア層が、１種のポリプロピレンを含有するか、又は、溶融張力が異なる２種以上のポリプロピレンを含有する、［１１］〜［１５］のいずれか一項に記載の透明多層フィルム。
［１７］．［１］〜［１６］のいずれか一項に記載の透明多層フィルムを備えた、包装体。
【発明の効果】
【００１０】
本発明によれば、吸湿してもタルミや巻きズレを生じない透明多層フィルムが提供される。
【図面の簡単な説明】
【００１１】
【図１】本発明の一実施形態に係る透明多層フィルムの一例を模式的に示す断面図である。
【図２】本発明の一実施形態に係る包装体の一例を模式的に示す断面図である。
【発明を実施するための形態】
【００１２】
＜＜透明多層フィルム＞＞
本発明の一実施形態に係る透明多層フィルムは、イージーピール層と、前記イージーピール層とは反対側の最表層と、を少なくとも備えた透明多層フィルムであって、前記イージーピール層と、前記最表層と、の間の動摩擦係数が、０．１０以上１．０未満であり、前記最表層を温度２０℃、湿度９０％の条件下で吸湿させた後の、前記最表層の引張弾性率の低下率が２０％以上であり、前記最表層の厚さが、２０μｍ以下である。
本実施形態の透明多層フィルムは、その全体が透明性を有する。
【００１３】
本実施形態に係る透明多層フィルムは、イージーピール層と、最表層と、を少なくとも備えている。前記最表層は、イージーピール層とは反対側に配置される。
【００１４】
イージーピール層と、最表層と、の間の動摩擦係数は、０．１０以上１．０未満である。
イージーピール層と、最表層と、の間の動摩擦係数を、０．１０以上１．０未満とすることで、透明多層フィルムの吸湿時にタルミや巻きズレを防止することができる。
【００１５】
イージーピール層と、最表層と、の間の動摩擦係数は、０．１２以上０．９８以下であることが好ましく、０．１４以上０．９６以下であることがより好ましい。
イージーピール層と、最表層と、の間の動摩擦係数を上記範囲内とすることで、透明多層フィルムの吸湿時にタルミや巻きズレを防止する効果をより向上させることができる。
【００１６】
最表層を温度２０度、湿度５０％の条件下で３日間放置した後の、前記最表層の引張弾性率は、５０〜５０００ＭＰａであることが好ましく、６０〜４９００ＭＰａであることがより好ましく、７０〜４８００ＭＰａであることがさらに好ましい。
【００１７】
最表層を温度２０℃、湿度９０％の条件下で３日間吸湿させた後の、前記最表層の引張弾性率は、３０〜４８００ＭＰａであることが好ましく、４０〜４７００ＭＰａであることがより好ましく、５０〜４６００ＭＰａであることがさらに好ましい。
【００１８】
最表層を温度２０℃、湿度９０％の条件下で６０分間吸湿させた後の、前記最表層の引張弾性率の低下率は、２０％以上である。
最表層を温度２０℃、湿度９０％の条件下で６０分間吸湿させた後の、前記最表層の引張弾性率の低下率を、２０％以上とすることで、透明多層フィルムの吸湿時にタルミや巻きズレを防止することができる。
【００１９】
最表層を温度２０℃、湿度９０％の条件下で６０分間吸湿させた後の、前記最表層の引張弾性率の低下率は、４５％以上９５％以下であることが好ましく、５０％以上８０％以下であることがより好ましく、５５％以上６５％以下であることがさらに好ましい。
最表層を温度２０℃、湿度９０％の条件下で６０分間吸湿させた後の、前記最表層の引張弾性率の低下率を上記範囲内とすることで、透明多層フィルムの吸湿時にタルミや巻きズレを防止する効果をより向上させることができる。
【００２０】
本実施形態に係る透明多層フィルムは、前記イージーピール層は、ポリプロピレン系樹脂を含有し、幅が２５．４ｍｍ、厚さが６μｍである前記イージーピール層の試験片と、厚さが１７０μｍであるポリプロピレン層（本明細書においては、「試験用ＰＰ層」と略記することがある）とを、シール温度１７０℃で加熱シールした場合のホットタック強度をＳ１７０とし、シール温度１６０℃で加熱シールした場合のホットタック強度をＳ１６０としたとき、Ｓ１７０／Ｓ１６０≧０．７の関係を満たしていることが好ましい。
【００２１】
ホットタック強度とは、加熱シール直後に、シール部分の樹脂成分が溶融状態にあるときの、シール部分の剥離強度であり、市販品のホットタック強度測定器を用いて、測定できる。ホットタック強度の測定方法は、後ほど詳しく説明する。
【００２２】
本実施形態の透明多層フィルムは、深絞り包装体を構成する蓋材として使用可能である。
深絞り包装体とは、収納部を構成する凹部が設けられた樹脂製の底材と、蓋材と、が加熱シール等によって接合されて、構成された包装体である。
【００２３】
本実施形態の透明多層フィルムは、上述のＳ１７０／Ｓ１６０≧０．７の関係を満たすことにより、深絞り包装体を構成する蓋材として使用し、この蓋材と底材を加熱シールすることによって深絞り包装体を製造するときに、蓋材の底材からの剥がれを抑制できる。
本明細書においては、特に断りのない限り、「蓋材の底材からの剥がれ」とは、「深絞り包装体を製造するときの、蓋材の底材からの剥がれ」を意味する。
【００２４】
本実施形態の透明多層フィルムは、加熱シールによって製造される包装体であれば、深絞り包装体以外の包装体の製造にも使用できる。すなわち、本実施形態の透明多層フィルムの用途は、深絞り包装体に限定されない。例えば、本実施形態の透明多層フィルムを蓋材として使用し、この蓋材とトレーを加熱シールすることによって、包装体（トレーを備えた包装体）を製造することもできる。
これら深絞り包装体、トレーを備えた包装体等は、食品用の包装体のうち、電子レンジでの加熱調理用として好適である。
【００２５】
Ｓ１７０及びＳ１６０の測定対象である前記試験片は、前記透明多層フィルム中の前記イージーピール層自体、又は、前記透明多層フィルム中の前記イージーピール層と同じ組成を有し、かつ別途作製された試験用のイージーピール層を用いて、幅が２５．４ｍｍ、厚さが６μｍに調節されたものである。
【００２６】
Ｓ１７０は、前記イージーピール層の試験片と、試験用ＰＰ層とを、シール温度１７０℃で加熱シールした場合に測定される剥離強度（Ｎ／２５．４ｍｍ）であり、公知の方法で測定できる。
このとき、イージーピール層の試験片の一方の面の全面を、試験用ＰＰ層の一方の面と重ね合わせて、この状態でこれらを加熱シールする。
【００２７】
Ｓ１７０の測定時には、イージーピール層の試験片と、試験用ＰＰ層と、の加熱シール時において、シール圧力は０．４７３Ｎ／ｍｍ２とすることができ、シール時間は１．０ｓｅｃ．とすることができる。
加熱シールが終了してから剥離強度（Ｓ１７０）を測定するまでの時間は、５００ｍｓｅｃ．とすることができる。
剥離強度（Ｓ１７０）は、加熱シール後に、イージーピール層の試験片を、試験用ＰＰ層から剥離することによって、測定できる。このときの引張速度は、３３．３ｍｍ／ｓｅｃ．、剥離時の角度を９０°とすることができる。
【００２８】
試験用ＰＰ層は、その厚さが１７０μｍであり、上記のようなイージーピール層の試験片の重ね合わせと、イージーピール層の試験片の剥離と、が可能であれば、その大きさは特に限定されない。
【００２９】
Ｓ１６０は、前記イージーピール層の試験片と、試験用ＰＰ層とを、シール温度１６０℃で加熱シールした場合に測定される剥離強度（Ｎ／２５．４ｍｍ）である。
Ｓ１６０は、加熱シール温度を１７０℃に代えて１６０℃とする点を除けば、Ｓ１７０の場合と同じ方法で測定できる。
【００３０】
本実施形態において、Ｓ１７０／Ｓ１６０（本明細書においては、「ホットタック強度比」と称することがある）は、０．７以上であることが好ましく、０．７５以上であることがより好ましく、０．８以上であることがさらに好ましい。Ｓ１７０／Ｓ１６０が大きいほど、蓋材の底材からの剥がれの抑制効果が高くなる傾向にある。
【００３１】
Ｓ１７０／Ｓ１６０の上限値は、特に限定されない。
例えば、透明多層フィルムの他の特性がより良好となる点では、Ｓ１７０／Ｓ１６０は、０．９９以下であってもよい。
【００３２】
Ｓ１７０／Ｓ１６０は、上述のいずれかの下限値と、上限値と、を任意に組み合わせて設定される範囲内に、適宜調節できる。例えば、一実施形態において、Ｓ１７０／Ｓ１６０は、０．７〜０．９９、０．７５〜０．９９、及び０．８〜０．９９のいずれかであってもよい。ただし、これらは、Ｓ１７０／Ｓ１６０の一例である。
【００３３】
Ｓ１７０は、上述のＳ１７０／Ｓ１６０の関係を満たす限り、特に限定されない。
Ｓ１７０は、４．３Ｎ／２５．４ｍｍ以上であることが好ましく、７．３Ｎ／２５．４ｍｍ以下であることが好ましく、例えば、４．３〜７．３Ｎ／２５．４ｍｍであってもよい。
【００３４】
Ｓ１６０は、上述のＳ１７０／Ｓ１６０の関係を満たす限り、特に限定されない。
Ｓ１６０は、４．５Ｎ／２５．４ｍｍ以上であることが好ましく、７．５Ｎ／２５．４ｍｍ以下であることが好ましく、例えば、４．５〜７．５Ｎ／２５．４ｍｍであってもよい。
【００３５】
本実施形態の透明多層フィルムは、前記イージーピール層と、前記イージーピール層とは反対側の最表層と、を少なくとも備えていればよく、通常は、前記イージーピール層および最表層と、それ以外の層を１種又は２種以上備えるが、前記イージーピール層および最表層以外の層は、任意の層である。本実施形態の透明多層フィルムは、これら任意の層を備えていてもよいし、備えていなくてもよい。透明多層フィルムが備える前記任意の層は、目的に応じて適宜選択できる。
【００３６】
例えば、前記透明多層フィルムは、前記イージーピール層および最表層以外に、さらに、水蒸気の透過を抑制するための水蒸気バリア層を備えていてもよい。水蒸気バリア層を備えた透明多層フィルムは、水蒸気バリア層に優れる。
例えば、前記透明多層フィルムは、前記イージーピール層および最表層以外に、さらに、酸素の透過を抑制するための酸素バリア層を備えていてもよい。酸素バリア層を備えた透明多層フィルムは、酸素バリア層に優れる。
例えば、前記透明多層フィルムは、前記イージーピール層および最表層以外に、さらに、中間層を備えていてもよい。中間層としては、例えば、透明多層フィルムに成形加工性を付与したり、透明多層フィルムにおいてピンホールの発生を抑制するための層が挙げられ、透明多層フィルムにおいては、最表層とはならないように配置される。
例えば、前記透明多層フィルムは、前記イージーピール層および最表層以外に、さらに、透明多層フィルムを構成する２層を接着するための接着層を備えていてもよい。接着層を備えた透明多層フィルムは、その多層構造がより安定化する。接着層は、透明多層フィルムにおいては、最表層とはならないように配置される。
【００３７】
本実施形態の透明多層フィルムは、前記イージーピール層と、前記イージーピール層とは反対側の最表層と、を少なくとも備え、さらに、前記水蒸気バリア層、酸素バリア層、中間層及び接着層からなる群より選択される１種又は２種以上を備えていることが好ましく、前記イージーピール層、水蒸気バリア層、酸素バリア層、中間層、最表層及び接着層をすべて備えていてもよい。
【００３８】
以下、図面を参照しながら、本発明について詳細に説明する。なお、以降の説明で用いる図は、本発明の特徴を分かり易くするために、便宜上、要部となる部分を拡大して示している場合があり、各構成要素の寸法比率等が実際と同じであるとは限らない。
【００３９】
図１は、本実施形態の透明多層フィルムの一例を模式的に示す断面図である。
ここに示す透明多層フィルム１は、イージーピール層１１と、水蒸気バリア層１２と、中間層１３と、酸素バリア層１４と、最表層１５と、が積層されて構成されている。
透明多層フィルム１において、水蒸気バリア層１２と中間層１３は、イージーピール層１１と、酸素バリア層１４と、の間に配置されている。また、水蒸気バリア層１２は、イージーピール層１１に隣接して配置されている。
さらに、透明多層フィルム１は、酸素バリア層１４の中間層１３側とは反対側に、最表層１５を備えている。
さらに、透明多層フィルム１は、水蒸気バリア層１２と、中間層１３と、の間に、接着層１９を備えている。
すなわち、透明多層フィルム１は、イージーピール層１１、水蒸気バリア層１２、接着層１９、中間層１３、酸素バリア層１４及び最表層１５がこの順に、これらの厚さ方向において積層されて、構成されている。
【００４０】
＜イージーピール層＞
イージーピール層１１は、透明多層フィルム１において、一方の最表層であり、透明多層フィルム１を構成する各層の積層方向において、一方の最も外側に配置されている。
透明多層フィルム１を、その中のイージーピール層１１によって、他のフィルム又はシートとシールすることにより、包装体を構成できる。イージーピール層１１の、水蒸気バリア層１２側とは反対側の面（本明細書においては「第１面」と称することがある）１１ａは、透明多層フィルム１においては露出面であり、他のフィルム又はシートとシールするためのシール面となる。
イージーピール層１１は、透明性を有する。
【００４１】
イージーピール層１１は、ポリプロピレン系樹脂を含有していてもよい。
イージーピール層１１が含有する前記ポリプロピレン系樹脂は、プロピレンから誘導された構成単位を有する樹脂であれば、特に限定されない。
【００４２】
イージーピール層１１が含有する、前記ポリプロピレン系樹脂としては、プロピレン単独重合体（すなわちホモポリプロピレン、本明細書においては、「ｈＰＰ」と称することがある）と、プロピレン系共重合体と、が挙げられる。
【００４３】
前記プロピレン系共重合体は、プロピレンから誘導された構成単位と、プロピレン以外のモノマーから誘導された構成単位と、を有する。
前記プロピレン系共重合体としては、例えば、プロピレン−エチレンランダム共重合体（別名：ポリプロピレンランダムコポリマー、本明細書においては、「ｒＰＰ」と称することがある）、プロピレン−エチレンブロック共重合体（別名：ポリプロピレンブロックコポリマー、本明細書においては、「ｂＰＰ」と称することがある）、プロピレン−ブテン共重合体等が挙げられる。
【００４４】
イージーピール層１１が含有する前記ポリプロピレン系樹脂は、１種のみであってもよいし、２種以上であってもよく、２種以上である場合、それらの組み合わせ及び比率は、目的に応じて任意に選択できる。例えば、イージーピール層１１は、プロピレン単独重合体を含有し、プロピレン系共重合体を含有していなくてもよいし、１種又は２種以上のプロピレン系共重合体を含有し、プロピレン単独重合体を含有していなくてもよいし、プロピレン単独重合体を含有し、１種又は２種以上のプロピレン系共重合体を含有していてもよい。
【００４５】
イージーピール層１１は、樹脂成分として、前記ポリプロピレン系樹脂のみを含有していてもよいし、前記ポリプロピレン系樹脂と、前記ポリプロピレン系樹脂以外の樹脂と、をともに含有していてもよい。
【００４６】
イージーピール層１１が含有する前記ポリプロピレン系樹脂以外の樹脂は、プロピレンから誘導された構成単位を有しない樹脂であれば、特に限定されない。
【００４７】
イージーピール層１１が含有する、前記ポリプロピレン系樹脂以外の樹脂としては、例えば、エチレン単独重合体（ポリエチレン）と、エチレン系共重合体と、が挙げられる。
【００４８】
前記エチレン単独重合体としては、例えば、低密度ポリエチレン（ＬＤＰＥ）、直鎖状低密度ポリエチレン（ＬＬＤＰＥ）、メタロセン触媒直鎖状低密度ポリエチレン（メタロセンＬＬＤＰＥ）、中密度ポリエチレン（ＭＤＰＥ）、高密度ポリエチレン（ＨＤＰＥ）等が挙げられる。これらエチレン単独重合体は、互いに種類が異なる樹脂として取り扱う。
【００４９】
イージーピール層１１が含有する前記エチレン単独重合体は、バイオマス由来のポリエチレンであってもよい。透明多層フィルム１において、バイオマス由来のポリエチレンを用いることにより、石油資源の使用量を削減できるとともに、透明多層フィルム１の製造時と廃棄時に、二酸化炭素の排出量を削減できる。すなわち、このような透明多層フィルム１は、環境負荷を低減できる点で、顕著な効果を奏する。イージーピール層１１が、前記エチレン単独重合体として、バイオマス由来のポリエチレンを含有する、透明多層フィルム１は、好ましいものの一例である。
【００５０】
前記バイオマス由来のポリエチレンとしては、例えば、カーボンニュートラルなサトウキビ等の植物由来のポリエチレンが挙げられる。
また、前記バイオマス由来のポリエチレンとしては、例えば、低密度ポリエチレン（ＬＤＰＥ）、直鎖状低密度ポリエチレン（ＬＬＤＰＥ）、メタロセン触媒直鎖状低密度ポリエチレン（メタロセンＬＬＤＰＥ）、中密度ポリエチレン（ＭＤＰＥ）、高密度ポリエチレン（ＨＤＰＥ）等が挙げられる。これらエチレン単独重合体は、互いに種類が異なる樹脂として取り扱う。
【００５１】
イージーピール層１１が、前記バイオマス由来のポリエチレンを含有する場合、ポリエチレンとして、バイオマス由来のポリエチレンのみを含有していてもよいし、バイオマス由来のポリエチレンと、バイオマス由来ではないポリエチレンと、をともに含有していてもよい。
【００５２】
イージーピール層１１が前記エチレン単独重合体（ポリエチレン）を含有する場合、イージーピール層１１における、ポリエチレンの総含有量（バイオマス由来ではないポリエチレンと、バイオマス由来のポリエチレンと、の合計含有量）に対する、バイオマス由来のポリエチレンの含有量の割合は、例えば、３質量％以上、２０質量％以上、５０質量％以上、７０質量％以上、及び９０質量％以上のいずれかであってよく、１００質量％であっても、すなわち、イージーピール層１１が含有するポリエチレンは、すべてバイオマス由来のポリエチレンであってもよい。前記割合が高いほど、透明多層フィルム１における環境負荷の低減効果が高くなる。
【００５３】
前記エチレン系共重合体は、エチレンから誘導された構成単位と、エチレンとプロピレンのいずれにも該当しない他のモノマーから誘導された構成単位と、を有する。
前記エチレン系共重合体としては、例えば、エチレン−ブテン共重合体等が挙げられる。
【００５４】
イージーピール層１１が含有する、前記ポリプロピレン系樹脂以外の樹脂は、１種のみであってもよいし、２種以上であってもよく、２種以上である場合、それらの組み合わせ及び比率は、目的に応じて任意に選択できる。例えば、イージーピール層１１は、１種又は２種以上のエチレン単独重合体を含有し、エチレン系共重合体を含有していなくてもよいし、１種又は２種以上のエチレン系共重合体を含有し、エチレン単独重合体を含有していなくてもよいし、１種又は２種以上のエチレン単独重合体を含有し、１種又は２種以上のエチレン系共重合体を含有していてもよい。
【００５５】
イージーピール層１１における、イージーピール層１１の総質量に対する、前記ポリプロピレン系樹脂の含有量の割合は、例えば、５５〜８０質量％、及び６０〜８０質量％のいずれかであってもよい。前記割合が前記下限値以上であることで、イージーピール層１１のイージーピール性がより向上する。前記割合が前記上限値以下であることで、イージーピール層１１が、前記ポリプロピレン系樹脂に該当しない成分を含有していることにより得られる効果が、より高くなる。
【００５６】
イージーピール層１１は、エチレンから誘導された構成単位を少なくとも有するエチレン系重合体、並びに、プロピレンから誘導された構成単位を少なくとも有するプロピレン系重合体、を含有していてもよい。
【００５７】
好ましいイージーピール層１１としては、例えば、前記ポリプロピレン系樹脂として、プロピレン単独重合体を含有し、さらに、下記一般式（ｉ）−１及び（ｉ）−２：
【００５８】
【化１】
0006897852.tif 000002
（式中、Ｒ１及びＲ２は、それぞれ独立に水素原子、メチル基又はエチル基であり、ただし、Ｒ１及びＲ２が互いに同じとなることはない。）
で表される構成単位を有する（ただし、前記一般式（ｉ）−１で表される構成単位の数が、前記一般式（ｉ）−２で表される構成単位の数よりも多い）ポリオレフィン系共重合体（本明細書においては、「ポリオレフィン系共重合体（Ｉ）」と略記することがある）を含有するか、若しくは、前記ポリオレフィン系共重合体（Ｉ）及びポリエチレンを含有しており、前記イージーピール層における、前記イージーピール層の総質量に対する、前記プロピレン単独重合体の含有量の割合が、５５質量％以上である（本明細書においては、このようなイージーピール層を「イージーピール層（Ａ）」と称することがある）か、又は、
前記イージーピール層が、前記ポリプロピレン系樹脂として、プロピレン系共重合体を含有するか、若しくは、前記プロピレン系共重合体及びプロピレン単独重合体を含有し、さらに、前記ポリオレフィン系共重合体（Ｉ）のうち、前記Ｒ１及びＲ２がともにメチル基ではない非プロピレン系共重合体を含有するか、若しくは、前記非プロピレン系共重合体及びポリエチレンを含有しており、前記イージーピール層における、前記イージーピール層の総質量に対する、前記プロピレン系共重合体及びプロピレン単独重合体の合計含有量の割合が、５５質量％以上である（本明細書においては、このようなイージーピール層を「イージーピール層（Ｂ）」と称することがある）、ものが挙げられる。
【００５９】
前記イージーピール層における、前記イージーピール層の総質量に対する、前記プロピレン単独重合体の含有量の割合は、通常、後述するイージーピール層形成用組成物における、常温で気化しない成分の総含有量（質量部）に対する、前記プロピレン単独重合体の含有量（質量部）の割合、と同じである。
前記イージーピール層における、前記イージーピール層の総質量に対する、前記プロピレン系共重合体及びプロピレン単独重合体の合計含有量の割合は、通常、後述するイージーピール層形成用組成物における、常温で気化しない成分の総含有量（質量部）に対する、前記プロピレン系共重合体及びプロピレン単独重合体の合計含有量（質量部）の割合、と同じである。
【００６０】
なお、本明細書において、「常温」とは、特に冷やしたり、熱したりしない温度、すなわち平常の温度を意味し、例えば、１５〜２５℃の温度等が挙げられる。
【００６１】
前記イージーピール層（Ａ）とは、換言すると、プロピレン単独重合体及びポリオレフィン系共重合体（Ｉ）を含有し、さらに、ポリエチレンを含有していてもよいし、含有していなくてもよく、前記イージーピール層における、前記イージーピール層の総質量に対する、前記プロピレン単独重合体の含有量の割合が、５５質量％以上のものである。
【００６２】
前記イージーピール層（Ｂ）とは、換言すると、プロピレン系共重合体を含有し、ポリオレフィン系共重合体（Ｉ）のうち、前記非プロピレン系共重合体を含有し、さらに、プロピレン単独重合体を含有していてもよいし、含有していなくてもよく、ポリエチレンを含有していてもよいし、含有していなくてもよく、前記イージーピール層における、前記イージーピール層の総質量に対する、前記プロピレン系共重合体及びプロピレン単独重合体の合計含有量の割合が、５５質量％以上のものである。
【００６３】
ポリオレフィン系共重合体（Ｉ）において、Ｒ１及びＲ２は、それぞれ独立に水素原子、メチル基又はエチル基であり、ただし、Ｒ１及びＲ２が互いに同じとなることはない。すなわち、エチレン単独重合体（ポリエチレン、ＰＥ）、プロピレン単独重合体（ホモポリプロピレン、ｈＰＰ）及びブテン単独重合体（ポリブテン、ＰＢ）は、ポリオレフィン系共重合体（Ｉ）には含まれない。
イージーピール層１１がポリオレフィン系共重合体（Ｉ）を含有していることにより、上述の、蓋材の底材からの剥がれの抑制効果が得られる。
【００６４】
ポリオレフィン系共重合体（Ｉ）において、一般式（ｉ）−１で表される構成単位の数は、すべての構成単位の数（構成単位の総数）に対して、５０％超であり、１００％未満である。
ポリオレフィン系共重合体（Ｉ）において、一般式（ｉ）−２で表される構成単位の数は、すべての構成単位の数（構成単位の総数）に対して、０％超であり、５０％未満である。
【００６５】
イージーピール層（Ｂ）における、イージーピール層（Ｂ）の総質量に対する、前記プロピレン系共重合体及びプロピレン単独重合体の合計含有量の割合は、６０質量％以上であることが好ましく、６５質量％以上であることがより好ましく、例えば、７０質量％以上、及び７５質量％以上のいずれかであってもよい。前記割合が前記下限値以上であることで、イージーピール層（Ｂ）のイージーピール性がより向上する。例えば、蓋材の底材からの剥離時において、糸引き抑制効果が高くなる。
糸引きとは、フィルムをシール対象物とシールした後、このシール対象物から剥離したときに、剥離箇所間で樹脂成分が糸を引いた状態となって、剥離面が平坦にはならない現象である。本実施形態の場合には、前記底材又はトレーと加熱シールした蓋材を、前記底材又はトレーから剥離したときに、前記底材又はトレーと、蓋材と、の間において、糸引きが抑制される。
【００６６】
イージーピール層（Ｂ）における、イージーピール層（Ｂ）の総質量に対する、前記プロピレン系共重合体及びプロピレン単独重合体の合計含有量の割合は、８０質量％以下であることが好ましい。前記割合が前記上限値以下であることで、イージーピール層（Ｂ）が、前記プロピレン系共重合体と、前記プロピレン単独重合体と、のいずれにも該当しない成分を含有していることにより得られる効果が、より高くなる。
【００６７】
イージーピール層（Ｂ）における、イージーピール層（Ｂ）の総質量に対する、前記プロピレン系共重合体及びプロピレン単独重合体の合計含有量の割合は、上述のいずれかの下限値と、上限値と、を任意に組み合わせて設定される範囲内に、適宜調節できる。例えば、一実施形態において、前記割合は、５５〜８０質量％、６０〜８０質量％、６５〜８０質量％、７０〜８０質量％、及び７５〜８０質量％のいずれかであってもよい。ただし、これらは、前記割合の一例である。
【００６８】
イージーピール層（Ｂ）における、イージーピール層（Ｂ）の総質量に対する、前記非プロピレン系共重合体及びポリエチレンの合計含有量の割合は、１０質量％以上であることが好ましく、１５質量％以上であることがより好ましく、例えば、２０質量％以上であってもよい。前記割合が前記下限値以上であることで、上述の、蓋材の底材からの剥がれの抑制効果が、より高くなる。
【００６９】
イージーピール層（Ｂ）における、イージーピール層（Ｂ）の総質量に対する、前記非プロピレン系共重合体及びポリエチレンの合計含有量の割合は、例えば、４０質量％以下であってもよいが、３５質量％以下あることが好ましい。前記割合が前記上限値以下であることで、イージーピール層（Ｂ）が、前記非プロピレン系共重合体と、前記ポリエチレンと、のいずれにも該当しない成分を含有していることにより得られる効果が、より高くなる。
【００７０】
イージーピール層（Ｂ）における、イージーピール層（Ｂ）の総質量に対する、前記非プロピレン系共重合体及びポリエチレンの合計含有量の割合は、上述のいずれかの下限値と、上限値と、を任意に組み合わせて設定される範囲内に、適宜調節できる。例えば、一実施形態において、前記割合は、１０〜４０質量％、１０〜３５質量％、１５〜３５質量％、及び２０〜３５質量％のいずれかであってもよい。ただし、これらは、前記割合の一例である。
【００７１】
イージーピール層（Ａ）における、イージーピール層（Ａ）の総質量に対する、前記プロピレン単独重合体の含有量の割合は、上述の、イージーピール層（Ｂ）における、イージーピール層（Ｂ）の総質量に対する、前記プロピレン系共重合体及びプロピレン単独重合体の合計含有量の割合と、同様とすることができる。
【００７２】
イージーピール層（Ａ）における、イージーピール層（Ａ）の総質量に対する、前記ポリオレフィン系共重合体（Ｉ）及びポリエチレンの合計含有量の割合は、上述の、イージーピール層（Ｂ）における、イージーピール層（Ｂ）の総質量に対する、前記非プロピレン系共重合体及びポリエチレンの合計含有量の割合と、同様とすることができる。
【００７３】
イージーピール層１１は、本発明の効果を損なわない範囲で、プロピレン単独重合体と、ポリオレフィン系共重合体（Ｉ）と、ポリエチレンと、プロピレン系共重合体と、のいずれにも該当しない、他の成分を含有していてもよい。
【００７４】
イージーピール層１１が含有する前記他の成分としては、例えば、防曇剤、アンチブロッキング剤、帯電防止剤等が挙げられる。前記他の成分は、１種で２以上の機能を有する（２以上の作用を発現する）成分であってもよい。
なかでも、イージーピール層１１は、前記他の成分として防曇剤を含有することが好ましい。
【００７５】
イージーピール層１１が含有する前記防曇剤は、透明多層フィルム１の曇り、特にイージーピール層１１の露出面における曇りを抑制するための成分である。イージーピール層１１が防曇剤を含有している透明多層フィルム１においては、そのヘーズを低減できる。透明多層フィルムのヘーズについては、後ほど別途説明する。
【００７６】
なお、本明細書において、透明多層フィルムのヘーズとは、特に断りのない限り、透明多層フィルムのイージーピール層側の外部から測定したヘーズを意味する。
【００７７】
イージーピール層１１が含有する防曇剤は、公知のものでよい。防曇剤としては、例えば、ポリグリセン脂肪酸エステル、ジグリセリン脂肪酸エステル等が挙げられる。
【００７８】
イージーピール層１１が含有する防曇剤は、１種のみであってもよいし、２種以上であってもよく、２種以上である場合、それらの組み合わせ及び比率は、目的に応じて任意に選択できる。
【００７９】
防曇剤を用いる場合、イージーピール層１１において、イージーピール層１１の総質量に対する、防曇剤の含有量の割合は、０．５〜５質量％であることが好ましく、０．８〜４．３質量％であることがより好ましい。前記割合が前記下限値以上であることで、防曇剤を用いたことによる効果が、より顕著に得られる。前記割合が前記上限値以下であることで、透明多層フィルム１の防曇剤に由来しない特性が、より良好となる。
前記割合は、通常、後述するイージーピール層形成用組成物における、常温で気化しない成分の総含有量（質量部）に対する、防曇剤の含有量（質量部）の割合、と同じである。
【００８０】
前記アンチブロッキング剤は、透明多層フィルム１同士を重ねたとき、又は、透明多層フィルム１と、他のフィルム又はシートと、を重ねたときに、透明多層フィルム１同士の張り付き、又は、透明多層フィルム１と、これに隣接するフィルム又はシートと、の張り付き（ブロッキング）を抑制するための成分である。「透明多層フィルム１同士を重ねる」態様には、「１枚の透明多層フィルム１をロール状に巻き取る」態様も含まれる。
【００８１】
イージーピール層１１が含有するアンチブロッキング剤は、公知のものでよい。アンチブロッキング剤としては、例えば、天然シリカ、合成シリカ等のシリカが挙げられる。
【００８２】
イージーピール層１１が含有するアンチブロッキング剤は、１種のみであってもよいし、２種以上であってもよく、２種以上である場合、それらの組み合わせ及び比率は、目的に応じて任意に選択できる。
【００８３】
アンチブロッキング剤を用いる場合、イージーピール層１１において、イージーピール層１１の総質量に対する、アンチブロッキング剤の含有量の割合は、０．０５〜３．０質量％であることが好ましく、０．１〜２．５質量％であることがより好ましい。前記割合が前記下限値以上であることで、アンチブロッキング剤を用いたことによる効果が、より顕著に得られる。前記割合が前記上限値以下であることで、透明多層フィルム１のアンチブロッキング剤に由来しない特性が、より良好となる。
前記割合は、通常、後述するイージーピール層形成用組成物における、常温で気化しない成分の総含有量（質量部）に対する、アンチブロッキング剤の含有量（質量部）の割合、と同じである。
【００８４】
イージーピール層１１が含有する前記帯電防止剤は、透明多層フィルム１の抵抗率、例えば、表面抵抗率を低下させるための成分である。
イージーピール層１１が含有する帯電防止剤は、公知のものでよい。
【００８５】
帯電防止剤を用いる場合、イージーピール層１１における、イージーピール層１１の総質量に対する、帯電防止剤の含有量の割合は、例えば、先に説明した、イージーピール層１１における、イージーピール層１１の総質量に対する、防曇剤の含有量の割合と、同様であってよい。
【００８６】
ＪＩＳ  Ｃ  ２１３９−３−１：２０１８に準拠して測定された、イージーピール層１１の表面抵抗率（例えば、第１面１１ａでの表面抵抗率）は、１×１０５〜１×１０１４Ω／□であることが好ましく、例えば、５×１０５〜５×１０１３Ω／□、及び５×１０５〜１×１０１３Ω／□のいずれかであってもよい。イージーピール層１１の表面抵抗率が前記上限値以下であることで、透明多層フィルム１を用いて包装体を製造し、この包装体を用いて、粉末を含む対象物を包装したときに、前記粉末のイージーピール層への貼り付きの抑制効果が高くなる。一方、表面抵抗率が前記下限値以上であるイージーピール層１１は、その作製がより容易である。
【００８７】
イージーピール層１１の表面抵抗率は、例えば、イージーピール層１１の含有成分の種類及び含有量を調節することにより、調節でき、例えば、イージーピール層１１の帯電防止剤の含有量を調節することにより、容易に調節できる。
【００８８】
イージーピール層１１は、１層（単層）からなるものであってもよいし、２層以上の複数層からなるものであってもよい。イージーピール層１１が複数層からなる場合、これら複数層は互いに同一でも異なっていてもよく、これら複数層の組み合わせは、本発明の効果を損なわない限り、特に限定されない。
【００８９】
なお、本明細書においては、イージーピール層１１の場合に限らず、「複数層が互いに同一でも異なっていてもよい」とは、「すべての層が同一であってもよいし、すべての層が異なっていてもよいし、一部の層のみが同一であってもよい」ことを意味し、さらに「複数層が互いに異なる」とは、「各層の構成材料及び厚さの少なくとも一方が互いに異なる」ことを意味する。
【００９０】
透明多層フィルム１の厚さに対する、イージーピール層１１の厚さの割合は、８〜１８％であることが好ましく、１０〜１４％であることがより好ましい。前記割合が前記下限値以上であることで、イージーピール層１１のシール強度が、適度な範囲内でより高くなる。前記割合が前記上限値以下であることで、過剰な厚さとなることが避けられる。
イージーピール層１１の厚さは、１０μｍ未満であることが好ましく、例えば、４〜９μｍであってもよい。
【００９１】
なお、本明細書においては、後述のように、イージーピール層１１だけでなく、水蒸気バリア層１２、中間層１３、酸素バリア層１４、最表層１５及び接着層１９についても、それぞれ、透明多層フィルム１の厚さに対する、これらの厚さの割合を記載しているが、透明多層フィルム１においては、これらすべての層の厚さの割合の合計は、１００％を超えないものとする。
【００９２】
本明細書において、「透明多層フィルムの厚さ」とは、「透明多層フィルムの全体の厚さ」を意味し、透明多層フィルム１の場合には、イージーピール層１１の厚さと、水蒸気バリア層１２の厚さと、中間層１３の厚さと、酸素バリア層１４の厚さと、最表層１５の厚さと、接着層１９の厚さと、の合計値である。
【００９３】
イージーピール層１１が複数層からなる場合には、これら複数層の合計の厚さが、上記のイージーピール層１１の好ましい前記厚さの割合の条件を満たし、前記厚さとなるようにするとよい。
【００９４】
＜水蒸気バリア層＞
水蒸気バリア層１２は、イージーピール層１１に隣接して配置されている。本実施形態の透明多層フィルムにおいては、このように、水蒸気バリア層がイージーピール層に接触して積層されていることが好ましい。
水蒸気バリア層１２は、透明性を有する。
【００９５】
水蒸気バリア層１２は、水蒸気バリア性を有する水蒸気バリア樹脂を含有する樹脂層であることが好ましい。
【００９６】
前記水蒸気バリア樹脂としては、例えば、低密度ポリエチレン（ＬＤＰＥ）、中密度ポリエチレン（ＭＤＰＥ）、高密度ポリエチレン（ＨＤＰＥ）等のポリエチレン；エチレン−αオレフィン共重合体；ポリプロピレン；プロピレン−エチレンランダム共重合体；プロピレン−エチレンブロック共重合体；プロピレン−αオレフィン共重合体；シクロペンタジエン又はノルボルネン等の環状オレフィンを共重合させて得られたエチレン−環状オレフィン共重合体；エチレン−酢酸ビニル共重合体（ＥＶＡ樹脂）；エチレン−酢酸ビニル共重合体の部分ケン化物又は完全ケン化物；エチレン−（メタ）アクリル酸共重合体又はそのエステル化物若しくはイオン架橋物；エチレン−（メタ）アクリル酸−（メタ）アクリル酸エステル三元共重合体；無水マレイン酸変性ポリエチレン；無水マレイン酸−ポリエチレン共重合体等が挙げられる。
水蒸気バリア層１２は、これらの中でも、ポリプロピレンを含有することが好ましい。
【００９７】
なお、本明細書において、「（メタ）アクリル酸」とは、「アクリル酸」及び「メタクリル酸」の両方を包含する概念とする。（メタ）アクリル酸と類似の用語についても同様である。
【００９８】
水蒸気バリア層１２が含有する、水蒸気バリア性を発現する成分（例えば、前記水蒸気バリア樹脂）は、１種のみであってもよいし、２種以上であってもよく、２種以上である場合、それらの組み合わせ及び比率は、目的に応じて任意に選択できる。
【００９９】
水蒸気バリア層１２は、その水蒸気バリア性を損なわない範囲で、水蒸気バリア性を発現する成分（例えば、前記水蒸気バリア樹脂）以外に、他の成分を含有していてもよい。
水蒸気バリア層１２が含有する前記他の成分は、１種のみであってもよいし、２種以上であってもよく、２種以上である場合、それらの組み合わせ及び比率は、目的に応じて任意に選択できる。
【０１００】
水蒸気バリア層１２において、水蒸気バリア層１２の総質量に対する、水蒸気バリア性を発現する成分の含有量の割合（例えば、前記水蒸気バリア樹脂の含有量の割合）は、５０〜１００質量％であることが好ましく、７０〜１００質量％であることがより好ましい。前記割合が前記下限値以上であることで、水蒸気バリア層１２の水蒸気バリア性がより高くなる。
前記割合は、通常、後述する水蒸気バリア層形成用組成物における、常温で気化しない成分の総含有量（質量部）に対する、水蒸気バリア性を発現する成分の含有量（質量部）の割合、と同じである。
【０１０１】
水蒸気バリア層１２が含有する前記他の成分としては、例えば、結晶化核剤、防曇剤等が挙げられる。
すなわち、水蒸気バリア層１２は、結晶化核剤を含有していてもよいし、防曇剤を含有していてもよい。
【０１０２】
前記結晶化核剤は、水蒸気バリア層１２中での結晶成長を制御することにより、水蒸気バリア層１２の透明性を向上させるための成分である。
結晶化核剤は、公知のものでよい。結晶化核剤としては、例えば、ソルビトール系結晶化核剤等が挙げられる。
【０１０３】
水蒸気バリア層１２が含有する結晶化核剤は、１種のみであってもよいし、２種以上であってもよく、２種以上である場合、それらの組み合わせ及び比率は、目的に応じて任意に選択できる。
【０１０４】
結晶化核剤を用いる場合、水蒸気バリア層１２において、水蒸気バリア層１２の総質量に対する、結晶化核剤の含有量の割合は、０．０５〜３．０質量％であることが好ましく、０．１〜２．５質量％であることがより好ましい。前記割合が前記下限値以上であることで、結晶化核剤を用いたことによる効果が、より顕著に得られる。前記割合が前記上限値以下であることで、水蒸気バリア層１２の結晶化核剤に由来しない特性が、より良好となる。
前記割合は、通常、後述する水蒸気バリア層形成用組成物における、常温で気化しない成分の総含有量（質量部）に対する、結晶化核剤の含有量（質量部）の割合、と同じである。
【０１０５】
前記防曇剤は、透明多層フィルム１の曇り、特にイージーピール層１１の露出面における曇りを抑制するための成分である。
水蒸気バリア層１２が含有する防曇剤は、公知のものでよく、具体的には、上述のイージーピール層１１が含有する防曇剤と同様のものが挙げられる。
【０１０６】
水蒸気バリア層１２が含有する防曇剤は、１種のみであってもよいし、２種以上であってもよく、２種以上である場合、それらの組み合わせ及び比率は、目的に応じて任意に選択できる。
【０１０７】
防曇剤を用いる場合、水蒸気バリア層１２において、水蒸気バリア層１２の総質量に対する、防曇剤の含有量の割合は、０．０５〜３．０質量％であることが好ましく、０．１〜２．５質量％であることがより好ましい。前記割合が前記下限値以上であることで、防曇剤を用いたことによる効果が、より顕著に得られる。前記割合が前記上限値以下であることで、透明多層フィルム１の防曇剤に由来しない特性が、より良好となる。
前記割合は、通常、後述する水蒸気バリア層形成用組成物における、常温で気化しない成分の総含有量（質量部）に対する、防曇剤の含有量（質量部）の割合、と同じである。
【０１０８】
水蒸気バリア層１２の溶融張力は、０．２ｇ以上であってもよい。透明多層フィルム１の中でも、最もサージングを生じ易い水蒸気バリア層１２の溶融張力が前記下限値以上であることで、透明多層フィルム１全体のサージングが抑制される。
【０１０９】
サージングとは、対象となるフィルムの厚さが周期的に変動している状態である。多層フィルムの場合には、これを共押出し法等の加熱を伴う方法で成膜し、製造するときに、いずれかの層において、その厚さが周期的に変動する（サージングが生じる）ことによって、多層フィルム全体にサージングが生じる。成膜時のサージングは、成膜条件によって生じ易くなることがあり、通常、水蒸気バリア層の構成材料は、サージングを生じ易く、成膜温度を低めに設定した場合には、その傾向が強くなる。すなわち、水蒸気バリア層を備えた多層フィルムは、サージングを生じ易い。
【０１１０】
これに対して、通常、溶融張力が最も低い水蒸気バリア層１２において、その溶融張力が０．２ｇ以上と高くなっている透明多層フィルム１の製造時には、たとえ成膜温度が低めであっても、いずれの層においても、サージングを抑制でき、透明多層フィルム１全体のサージングが抑制される。
なお、本明細書において「溶融張力」とは、特に断りのない限り、「２３０℃での溶融張力」を意味する。溶融張力は、キャピログラフを用い、ＪＩＳ  Ｋ７１９９：１９９９に準拠して、測定できる。
【０１１１】
上述の効果がより高くなる点で、水蒸気バリア層１２の溶融張力は、例えば、０．３ｇ以上、０．５ｇ以上、及び０．７ｇ以上のいずれかであってもよい。
【０１１２】
水蒸気バリア層１２の溶融張力の上限値は、特に限定されない。例えば、水蒸気バリア層１２の形成が比較的容易である点では、水蒸気バリア層１２の溶融張力は、１ｇ以下であることが好ましい。
【０１１３】
水蒸気バリア層１２の溶融張力は、上述の下限値及び上限値を任意に組み合わせて設定される範囲内に、適宜調節できる。例えば、一実施形態において、水蒸気バリア層１２の溶融張力は、０．２〜１ｇ、０．３〜１ｇ、０．５〜１ｇ、及び０．７〜１ｇのいずれかであってもよい。ただし、これらは、水蒸気バリア層１２の溶融張力の一例である。
【０１１４】
水蒸気バリア層１２の溶融張力は、例えば、前記水蒸気バリア樹脂等の、水蒸気バリア層１２の含有成分の種類及び含有量を調節することにより、調節できる。
水蒸気バリア層１２の含有成分は、その種類に応じて、特有の溶融張力を示す（換言すると、特有の溶融張力を有するフィルム又はシートを形成する）ので、目的に応じて、前記含有成分の種類及び含有量を選択できる。
【０１１５】
水蒸気バリア層１２の溶融張力がより高くなる点では、水蒸気バリア層１２は、例えば、分岐鎖を有する樹脂を含有することが好ましく、分岐鎖を多く有する樹脂を含有することがより好ましい。
【０１１６】
例えば、水蒸気バリア層１２は、１種のポリプロピレンを含有するか、又は、溶融張力が異なる２種以上のポリプロピレンを含有していてもよい。例えば、ポリプロピレンとして１種のみを選択した場合には、水蒸気バリア層１２の溶融張力を目的とする値に設定することが難しいことがある。その場合には、溶融張力が異なる２種以上のポリプロピレンを併用することにより、容易に、水蒸気バリア層１２の溶融張力を設定できる。すなわち、溶融張力が低めのポリプロピレンと、溶融張力が高めのポリプロピレンとを、これらの溶融張力を考慮して、組み合わせて用いることにより、水蒸気バリア層１２の溶融張力を容易に調節できる。例えば、溶融張力が高めのポリプロピレンで好ましいものとしては、メタロセン系高溶融張力ポリプロピレン（換言すると、メタロセン触媒高溶融張力ポリプロピレン）が挙げられる。
【０１１７】
ここでは、ポリプロピレンを用いて、水蒸気バリア層１２の溶融張力を調節する場合について説明したが、ポリプロピレン以外の成分を用いて、前記溶融張力を調節してもよい。
【０１１８】
例えば、水蒸気バリア層１２の含有成分として、第１成分と、第１成分よりも溶融張力が高い第２成分と、を併用し、水蒸気バリア層１２の溶融張力を調節する場合には、水蒸気バリア層１２において、第１成分の含有量（質量部）に対する、第２成分の含有量（質量部）の割合（［水蒸気バリア層１２の第２成分の含有量（質量部）］／［水蒸気バリア層１２の第１成分の含有量（質量部）］×１００）は、１〜９９質量％であることが好ましく、３〜９７質量％であることがより好ましく、６〜９４質量％であることがさらに好ましく、例えば、６〜８０質量％、６〜６０質量％、６〜４０質量％、及び６〜２０質量％のいずれかであってもよい。
【０１１９】
水蒸気バリア層１２の水蒸気透過量は、例えば、４０℃、９０％ＲＨ（相対湿度）の雰囲気下において、１００g／ｍ２・ｄａｙ以下であることが好ましい。
水蒸気バリア層１２の水蒸気透過量は、例えば、ＪＩＳ  Ｚ  ０２０８に準拠して測定できる。
【０１２０】
水蒸気バリア層１２は、１層（単層）からなるものであってもよいし、２層以上の複数層からなるものであってもよい。水蒸気バリア層１２が複数層からなる場合、これら複数層は互いに同一でも異なっていてもよく、これら複数層の組み合わせは、本発明の効果を損なわない限り、特に限定されない。
【０１２１】
透明多層フィルム１の厚さに対する、水蒸気バリア層１２の厚さの割合は、１６〜３０％であることが好ましく、２０〜２６％であることがより好ましい。前記割合が前記下限値以上であることで、水蒸気バリア層１２の水蒸気バリア性、換言すると、透明多層フィルム１の水蒸気バリア性、がより向上する。前記割合が前記上限値以下であることで、過剰な厚さとなることが避けられる。
水蒸気バリア層１２の厚さは、例えば、８〜１５μｍであってもよい。
【０１２２】
水蒸気バリア層１２が複数層からなる場合には、これら複数層の合計の厚さが、上記の水蒸気バリア層１２の好ましい前記厚さの割合の条件を満たし、前記厚さとなるようにするとよい。
【０１２３】
＜中間層＞
中間層１３は、透明多層フィルム１に成形加工性を付与し、また、透明多層フィルム１においてピンホールの発生を抑制する。
中間層１３は、透明性を有する。
【０１２４】
中間層１３は、その構成材料として、含窒素樹脂を含有することが好ましい。
前記含窒素樹脂は、その主鎖中に窒素原子を有するものが好ましい。
なかでも、上述の効果がより高い点では、前記含窒素樹脂はポリアミドであること、すなわち、中間層１３がポリアミドを含有することがより好ましい。
【０１２５】
前記ポリアミドとしては、例えば、環状ラクタム（環員数が３以上のラクタム）、アミノ酸、又はジアミンとジカルボン酸との反応で得られたナイロン塩を、重合又は共重合することによって得られたポリアミド等が挙げられる。
【０１２６】
前記環状ラクタムとしては、例えば、ε−カプロラクタム、ω−エナントラクタム、ω−ラウロラクタム、α−ピロリドン、α−ピペリドン等が挙げられる。
【０１２７】
前記アミノ酸としては、例えば、６−アミノカプロン酸、７−アミノヘプタン酸、９−アミノノナン酸、１１−アミノウンデカン酸、１２−アミノドデカン酸等が挙げられる。
【０１２８】
前記ナイロン塩を形成する前記ジアミンとしては、例えば、テトラメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、２，２，４−トリメチルヘキサメチレンジアミン、２，４，４−トリメチルヘキサメチレンジアミン等の脂肪族アミン；
１，３−ビス（アミノメチル）シクロヘキサン、１，４−ビス（アミノメチル）シクロヘキサン、イソホロンジアミン、ピペラジン、ビス（４−アミノシクロヘキシル）メタン、２，２−ビス−（４−アミノシクロヘキシル）プロパン等の脂環族ジアミン；
メタキシリレンジアミン、パラキシリレンジアミン等の芳香族ジアミン等が挙げられる。
【０１２９】
前記ナイロン塩を形成する前記ジカルボン酸としては、例えば、グルタル酸、アジピン酸、ピメリン酸、スベリン酸、アゼライン酸、セパチン酸、ウンデカンジオン酸、及びドデカンジオン酸等の脂肪族ジカルボン酸；
ヘキサヒドロテレフタル酸、及びヘキサヒドロイソフタル酸等の脂環族カルボン酸；
テレフタル酸、イソフタル酸、１，２−ナフタレンジカルボン酸、１，３−ナフタレンジカルボン酸、１，４−ナフタレンジカルボン酸、１，５−ナフタレンジカルボン酸、１，６−ナフタレンジカルボン酸、１，７−ナフタレンジカルボン酸、１，８−ナフタレンジカルボン酸、２，３−ナフタレンジカルボン酸、２，６−ナフタレンジカルボン酸、２，７−ナフタレンジカルボン酸等の芳香族ジカルボン酸等が挙げられる。
【０１３０】
前記ポリアミドとして、より具体的には、例えば、４−ナイロン、６−ナイロン、７−ナイロン、１１−ナイロン、１２−ナイロン、４６−ナイロン、６６−ナイロン、６９−ナイロン、６１０−ナイロン、６１１−ナイロン、６１２−ナイロン、６Ｔ−ナイロン、６Ｉナイロン、６−ナイロンと６６−ナイロンとのコポリマー（ナイロン６／６６）、６−ナイロンと６１０−ナイロンとのコポリマー、６−ナイロンと６１１−ナイロンとのコポリマー、６−ナイロンと１２−ナイロンとのコポリマー（ナイロン６／１２）、６−ナイロンと６１２ナイロンとのコポリマー、６−ナイロンと６Ｔ−ナイロンとのコポリマー、６−ナイロンと６Ｉ−ナイロンとのコポリマー、６−ナイロンと６６−ナイロンと６１０−ナイロンとのコポリマー、６−ナイロンと６６−ナイロンと１２−ナイロンとのコポリマー（ナイロン６／６６／１２）、６−ナイロンと６６−ナイロンと６１２−ナイロンとのコポリマー、６６−ナイロンと６Ｔ−ナイロンとのコポリマー、６６−ナイロンと６Ｉ−ナイロンとのコポリマー、６Ｔ−ナイロンと６Ｉ−ナイロンとのコポリマー、６６−ナイロンと６Ｔ−ナイロンと６Ｉ−ナイロンとのコポリマー等が挙げられる。
【０１３１】
前記ポリアミドは、耐熱性、機械的強度、及び入手の容易さ等の点においては、６−ナイロン、１２−ナイロン、６６−ナイロン、ナイロン６／６６、ナイロン６／１２又はナイロン６／６６／１２であることが好ましい。
【０１３２】
中間層１３が含有する前記ポリアミドは、バイオマス由来のポリアミドであってもよい。透明多層フィルム１において、バイオマス由来のポリアミドを用いることにより、石油資源の使用量を削減できるとともに、透明多層フィルム１の製造時と廃棄時に、二酸化炭素の排出量を削減できる。すなわち、このような透明多層フィルム１は、環境負荷を低減できる点で、顕著な効果を奏する。中間層１３が、前記ポリアミドとして、バイオマス由来のポリアミドを含有する、透明多層フィルム１は、好ましいものの一例である。
【０１３３】
前記バイオマス由来のポリアミドとしては、例えば、カーボンニュートラルなサトウキビ等の植物由来のポリアミドが挙げられる。
また、前記バイオマス由来のポリアミドとしては、例えば、６−ナイロン、１１−ナイロン、１２−ナイロン、６６−ナイロン、ナイロン６／６６、ナイロン６／１２又はナイロン６／６６／１２等において、一部又はすべての原料モノマーとしてバイオマス由来のモノマーを使用したもの等が挙げられる。このようなバイオマス由来のポリアミドの一例として、より具体的には、植物性油であるヒマシ油から得られた１１−アミノウンデカン酸の縮重合体である、植物性１１−ナイロンが挙げられる。
【０１３４】
中間層１３が、前記バイオマス由来のポリアミドを含有する場合、ポリアミドとして、バイオマス由来のポリアミドのみを含有していてもよいし、バイオマス由来のポリアミドと、バイオマス由来ではないポリアミドと、をともに含有していてもよい。
【０１３５】
中間層１３が前記ポリアミドを含有する場合、中間層１３における、ポリアミドの総含有量（バイオマス由来ではないポリアミドと、バイオマス由来のポリアミドと、の合計含有量）に対する、バイオマス由来のポリアミドの含有量の割合は、例えば、３質量％以上、２０質量％以上、５０質量％以上、７０質量％以上、及び９０質量％以上のいずれかであってよく、１００質量％であっても、すなわち、中間層１３が含有するポリアミドは、すべてバイオマス由来のポリアミドであってもよい。前記割合が高いほど、透明多層フィルム１における環境負荷の低減効果が高くなる。
【０１３６】
中間層１３が含有する前記含窒素樹脂は、１種のみであってもよいし、２種以上であってもよく、２種以上である場合、それらの組み合わせ及び比率は、目的に応じて任意に選択できる。
【０１３７】
中間層１３は、その効果を損なわない範囲で、前記含窒素樹脂以外に、他の成分を含有していてもよい。
中間層１３が含有する前記他の成分は、１種のみであってもよいし、２種以上であってもよく、２種以上である場合、それらの組み合わせ及び比率は、目的に応じて任意に選択できる。
【０１３８】
中間層１３において、中間層１３の総質量に対する、前記含窒素樹脂の含有量の割合は、５０〜１００質量％であることが好ましく、７０〜１００質量％であることがより好ましい。前記割合が前記下限値以上であることで、透明多層フィルム１が中間層１３を備えていることにより得られる効果が、より高くなる。
前記割合は、通常、後述する中間層形成用組成物における、常温で気化しない成分の総含有量（質量部）に対する、前記含窒素樹脂の含有量（質量部）の割合、と同じである。
【０１３９】
中間層１３が含有する前記他の成分としては、例えば、酸化防止剤等が挙げられる。
【０１４０】
中間層１３は、１層（単層）からなるものであってもよいし、２層以上の複数層からなるものであってもよい。中間層１３が複数層からなる場合、これら複数層は互いに同一でも異なっていてもよく、これら複数層の組み合わせは、本発明の効果を損なわない限り、特に限定されない。
【０１４１】
透明多層フィルム１の厚さに対する、中間層１３の厚さの割合は、８〜１８％であることが好ましく、１１〜１５％であることがより好ましい。前記割合が前記下限値以上であることで、透明多層フィルム１が中間層１３を備えていることにより得られる効果が、より高くなる。前記割合が前記上限値以下であることで、過剰な厚さとなることが避けられる。
中間層１３の厚さは、例えば、４〜９μｍであってもよい。
【０１４２】
中間層１３が複数層からなる場合には、これら複数層の合計の厚さが、上記の中間層１３の好ましい前記厚さの割合の条件を満たし、前記厚さとなるようにするとよい。
【０１４３】
＜酸素バリア層＞
酸素バリア層１４は、透明性を有する。
【０１４４】
酸素バリア層１４は、酸素バリア性を有する酸素バリア樹脂を含有する樹脂層であることが好ましい。
【０１４５】
前記酸素バリア樹脂としては、例えば、エチレン−ビニルアルコール共重合体（別名：エチレン−酢酸ビニル共重合体ケン化物、ＥＶＯＨ）、ポリアミド、ポリビニルアルコール、ポリアクリロニトリル等が挙げられる。
酸素バリア層１４は、これらの中でも、エチレン−ビニルアルコール共重合体を含有することが好ましく、エチレンの共重合比率（換言すると、エチレン−ビニルアルコール共重合体における、エチレン−ビニルアルコール共重合体中の構成単位の全量に対する、エチレンから誘導された構成単位の量の割合）が３０〜５０モル％であるエチレン−ビニルアルコール共重合体を含有することがより好ましい。
【０１４６】
酸素バリア層１４が含有する、酸素バリア性を発現する成分（例えば、前記酸素バリア樹脂）は、１種のみであってもよいし、２種以上であってもよく、２種以上である場合、それらの組み合わせ及び比率は、目的に応じて任意に選択できる。
【０１４７】
酸素バリア層１４は、その酸素バリア性を損なわない範囲で、酸素バリア性を発現する成分（例えば、前記酸素バリア樹脂）以外に、他の成分を含有していてもよい。
酸素バリア層１４が含有する前記他の成分は、１種のみであってもよいし、２種以上であってもよく、２種以上である場合、それらの組み合わせ及び比率は、目的に応じて任意に選択できる。
【０１４８】
酸素バリア層１４において、酸素バリア層１４の総質量に対する、酸素バリア性を発現する成分の含有量の割合（例えば、前記酸素バリア樹脂の含有量の割合）は、５０〜１００質量％であることが好ましく、７０〜１００質量％であることがより好ましい。前記割合が前記下限値以上であることで、酸素バリア層１４の酸素バリア性がより高くなる。
前記割合は、通常、後述する酸素バリア層形成用組成物における、常温で気化しない成分の総含有量（質量部）に対する、酸素バリア性を発現する成分の含有量（質量部）の割合、と同じである。
【０１４９】
酸素バリア層１４が含有する前記他の成分としては、例えば、酸化防止剤等が挙げられる。
【０１５０】
酸素バリア層１４は、１層（単層）からなるものであってもよいし、２層以上の複数層からなるものであってもよい。酸素バリア層１４が複数層からなる場合、これら複数層は互いに同一でも異なっていてもよく、これら複数層の組み合わせは、本発明の効果を損なわない限り、特に限定されない。
【０１５１】
透明多層フィルム１の厚さに対する、酸素バリア層１４の厚さの割合は、５〜１５％であることが好ましく、８〜１２％であることがより好ましい。前記割合が前記下限値以上であることで、酸素バリア層１４の酸素バリア性、換言すると、透明多層フィルム１の酸素バリア性、がより向上する。前記割合が前記上限値以下であることで、酸素バリア層１４は、良好な酸素バリア性を保持しつつ、その成膜時における発泡等の外観悪化の抑制効果が高くなる。
酸素バリア層１４の厚さは、例えば、２．５〜７．５μｍであってもよい。
【０１５２】
酸素バリア層１４が複数層からなる場合には、これら複数層の合計の厚さが、上記の酸素バリア層１４の好ましい前記厚さの割合の条件を満たし、前記厚さとなるようにするとよい。
【０１５３】
酸素バリア層１４の酸素ガス透過量は、例えば、２０℃、８０％ＲＨ（相対湿度）の雰囲気下において、５０ｃｃ／ｍ２・ａｔｍ・ｄａｙ以下であることが好ましい。
酸素バリア層１４の酸素ガス透過量は、例えば、ＪＩＳ  Ｋ  ７１２６−２に準拠して測定できる。
【０１５４】
＜最表層＞
最表層１５は、透明多層フィルム１において、酸素バリア層１４の中間層１３側とは反対側に、設けられている。
最表層１５は、透明多層フィルム１において、他方の最表層であり、透明多層フィルム１を構成する各層の積層方向において、イージーピール層１１とは反対側の、他方の最も外側に配置されている。すなわち、最表層１５の、酸素バリア層１４側とは反対側の面（本明細書においては「第２面」と称することがある）１５ｂは、透明多層フィルム１においては露出面である。
最表層１５は、透明性を有する。
【０１５５】
最表層１５は、透明多層フィルム１を構成する他の層を保護するための層であり、その構成材料を適切に選択することによって、さらに、透明多層フィルム１に新たな特性を付与する層とすることが可能である。
【０１５６】
最表層１５は、樹脂を含有する樹脂層であることが好ましい。
【０１５７】
最表層１５の構成材料である前記樹脂としては、例えば、含窒素樹脂、ポリエステル等が挙げられる。
【０１５８】
最表層１５の構成材料である前記含窒素樹脂としては、中間層１３の構成材料として先に挙げた含窒素樹脂と同じものが挙げられる。
例えば、前記含窒素樹脂のうち、ポリアミドとしては、例えば、６−ナイロン、１１−ナイロン、１２−ナイロン、６６−ナイロン、ナイロン６／６６、ナイロン６／１２又はナイロン６／６６／１２等が挙げられる。
【０１５９】
最表層１５の構成材料である前記ポリアミドは、バイオマス由来のポリアミドであってもよい。透明多層フィルム１において、バイオマス由来のポリアミドを用いることにより、石油資源の使用量を削減できるとともに、透明多層フィルム１の製造時と廃棄時に、二酸化炭素の排出量を削減できる。すなわち、このような透明多層フィルム１は、環境負荷を低減できる点で、顕著な効果を奏する。
【０１６０】
前記バイオマス由来のポリアミドとしては、例えば、カーボンニュートラルなサトウキビ等の植物由来のポリアミドが挙げられる。
また、前記バイオマス由来のポリアミドとしては、例えば、６−ナイロン、１１−ナイロン、１２−ナイロン、６６−ナイロン、ナイロン６／６６、ナイロン６／１２又はナイロン６／６６／１２等において、一部又はすべての原料モノマーとしてバイオマス由来のモノマーを使用したもの等が挙げられる。このようなバイオマス由来のポリアミドの一例として、より具体的には、植物性油であるヒマシ油から得られた１１−アミノウンデカン酸の縮重合体である、植物性１１−ナイロンが挙げられる。
【０１６１】
最表層１５が、前記バイオマス由来のポリアミドを含有する場合、ポリアミドとして、バイオマス由来のポリアミドのみを含有していてもよいし、バイオマス由来のポリアミドと、バイオマス由来ではないポリアミドと、をともに含有していてもよい。
【０１６２】
最表層１５が前記ポリアミドを含有する場合、最表層１５における、ポリアミドの総含有量（バイオマス由来ではないポリアミドと、バイオマス由来のポリアミドと、の合計含有量）に対する、バイオマス由来のポリアミドの含有量の割合は、例えば、３質量％以上、２０質量％以上、５０質量％以上、７０質量％以上、及び９０質量％以上のいずれかであってよく、１００質量％であっても、すなわち、最表層１５が含有するポリアミドは、すべてバイオマス由来のポリアミドであってもよい。前記割合が高いほど、透明多層フィルム１における環境負荷の低減効果が高くなる。
【０１６３】
最表層１５の構成材料である前記ポリエステルとしては、例えば、ポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＮ）、ポリブチレンナフタレート（ＰＢＮ）等が挙げられる。
【０１６４】
最表層１５の構成材料である前記ポリエステルは、バイオマス由来のポリエステルであってもよい。透明多層フィルム１において、バイオマス由来のポリエステルを用いることにより、石油資源の使用量を削減できるとともに、透明多層フィルム１の製造時と廃棄時に、二酸化炭素の排出量を削減できる。すなわち、このような透明多層フィルム１は、環境負荷を低減できる点で、顕著な効果を奏する。
【０１６５】
前記バイオマス由来のポリエステルとしては、例えば、カーボンニュートラルなサトウキビ等の植物由来のポリエステルが挙げられる。
また、前記バイオマス由来のポリエステルとしては、例えば、ポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＮ）又はポリブチレンナフタレート（ＰＢＮ）等において、一部又はすべての原料モノマーとしてバイオマス由来のモノマーを使用したもの等が挙げられる。
【０１６６】
最表層１５が、前記バイオマス由来のポリエステルを含有する場合、ポリエステルとして、バイオマス由来のポリエステルのみを含有していてもよいし、バイオマス由来のポリエステルと、バイオマス由来ではないポリエステルと、をともに含有していてもよい。
【０１６７】
最表層１５が前記ポリエステルを含有する場合、最表層１５における、ポリエステルの総含有量（バイオマス由来ではないポリエステルと、バイオマス由来のポリエステルと、の合計含有量）に対する、バイオマス由来のポリエステルの含有量の割合は、例えば、３質量％以上、２０質量％以上、５０質量％以上、７０質量％以上、及び９０質量％以上のいずれかであってよく、１００質量％であっても、すなわち、最表層１５が含有するポリエステルは、すべてバイオマス由来のポリエステルであってもよい。前記割合が高いほど、透明多層フィルム１における環境負荷の低減効果が高くなる。
【０１６８】
最表層１５が、前記ポリアミド又はポリエステルとして、バイオマス由来のポリアミド又はバイオマス由来のポリエステルを含有する、透明多層フィルム１は、好ましいものの一例である。
【０１６９】
酸素バリア層１４は、特に透明多層フィルム１の最表層となっている場合、保管中に吸湿し易いことがある。酸素バリア層１４が吸湿すると、そのヤング率が低下することによって、透明多層フィルム１全体にタルミが生じてしまう。これに対して、酸素バリア層１４上に最表層１５が積層され、透明多層フィルム１の最表層が酸素バリア層１４ではなく最表層１５となることによって、酸素バリア層１４の吸湿が抑制される。特に、前記含窒素樹脂を含有する最表層１５は、この吸湿抑制効果が高い。このように、最表層１５は、透明多層フィルム１を構成する他の層を保護するだけでなく、酸素バリア層１４が吸湿し難いという新たな特性を、透明多層フィルム１に付与することも可能である。
【０１７０】
最表層１５が含有する前記樹脂は、１種のみであってもよいし、２種以上であってもよく、２種以上である場合、それらの組み合わせ及び比率は、目的に応じて任意に選択できる。
【０１７１】
最表層１５は、前記樹脂として、前記含窒素樹脂又はポリエステルを含有していることが好ましく、ポリアミド又はポリエステルを含有していることがより好ましい。
【０１７２】
最表層１５は、その特性を損なわない範囲で、前記樹脂以外に、他の成分（換言すると非樹脂成分）を含有していてもよい。
最表層１５が含有する前記他の成分は、１種のみであってもよいし、２種以上であってもよく、２種以上である場合、それらの組み合わせ及び比率は、目的に応じて任意に選択できる。
【０１７３】
最表層１５において、最表層１５の総質量に対する、前記樹脂の含有量の割合は、５０〜１００質量％であることが好ましく、７０〜１００質量％であることがより好ましい。前記割合が前記下限値以上であることで、最表層１５の特性がより高くなる。
前記割合は、通常、後述する最表層形成用組成物における、常温で気化しない成分の総含有量（質量部）に対する、前記樹脂の含有量（質量部）の割合、と同じである。
【０１７４】
最表層１５が含有する前記他の成分としては、例えば、シリカ、酸化防止剤、スリップ剤（例えば、エルカ酸アミド等）が挙げられる。なかでも、イージーピール層１１と、最表層１５と、の間の動摩擦係数を調節する観点から、最表層１５がシリカを含有していることが好ましい。
【０１７５】
最表層１５がシリカを含有する場合において、最表層１５中のシリカの含有量は、５０〜２７０００ｐｐｍであることが好ましく、７０〜２４０００ｐｐｍであることがより好ましく、９０〜２１０００ｐｐｍであることがさらに好ましい。
【０１７６】
最表層１５は、１層（単層）からなるものであってもよいし、２層以上の複数層からなるものであってもよい。最表層１５が複数層からなる場合、これら複数層は互いに同一でも異なっていてもよく、これら複数層の組み合わせは、本発明の効果を損なわない限り、特に限定されない。
【０１７７】
透明多層フィルム１の厚さに対する、最表層１５の厚さの割合は、２０〜４０％であることが好ましく、２５〜３５％であることがより好ましい。前記割合が前記下限値以上であることで、最表層１５の特性がより向上する。前記割合が前記上限値以下であることで、過剰な厚さとなることが避けられる。
【０１７８】
最表層１５の厚さは、２０μｍ以下である。
最表層１５の厚さを、２０μｍ以下とすることで、製造時に安定して押し出しすることができる。
【０１７９】
最表層１５の厚さは、１０〜２０μｍであることが好ましく、１２〜１８μｍであることがより好ましく、１４〜１６μｍであることがさらに好ましい。
最表層１５の厚さを上記範囲内とすることで、製造時に安定して押し出しする効果をより向上させることができる。
【０１８０】
最表層１５が複数層からなる場合には、これら複数層の合計の厚さが、上記の最表層１５の好ましい前記厚さの割合の条件を満たし、前記厚さとなるようにするとよい。
【０１８１】
＜接着層＞
接着層１９は、これに隣接する、水蒸気バリア層１２と中間層１３を接着している。
接着層１９は、透明性を有する。
接着層１９は、任意の構成要素であり、透明多層フィルム１においては省略可能である。ただし、接着層１９を備えていることにより、透明多層フィルム１の多層構造がより安定化する。
【０１８２】
接着層１９は、接着性樹脂を含有する樹脂層であることが好ましい。
【０１８３】
前記接着性樹脂としては、例えば、ポリオレフィン系樹脂等が挙げられる。
前記ポリオレフィン系樹脂は、オレフィンから誘導された構成単位を有する樹脂であり、酸性基を有する酸変性ポリオレフィン等の変性ポリオレフィンであってもよい。
ポリオレフィン系樹脂としては、例えば、エチレン系共重合体、プロピレン系共重合体、ブテン系共重合体、これら共重合体の変性物（換言すると変性共重合体）等が挙げられる。前記ポリオレフィン系樹脂は、接着性がより向上する点では、ランダム共重合体、グラフト共重合体又はブロック共重合体であることが好ましい。
【０１８４】
接着層１９が含有する前記エチレン系共重合体としては、例えば、イージーピール層１１の含有成分として先に説明したエチレン系共重合体、その変性物（変性共重合体）等が挙げられる。
接着層１９が含有する前記プロピレン系共重合体としては、例えば、プロピレンとビニル基含有モノマーとの共重合体、その変性物（変性共重合体）等が挙げられる。このようなプロピレン系共重合体として、より具体的には、例えば、無水マレイン酸グラフト変性直鎖状低密度ポリプロピレン、プロピレン系熱可塑性エラストマー等が挙げられる。
接着層１９が含有する前記ブテン系共重合体としては、例えば、１−ブテンとビニル基含有モノマーとの共重合体、２−ブテンとビニル基含有モノマーとの共重合体、これら共重合体の変性物（変性共重合体）等が挙げられる。
【０１８５】
接着層１９が含有する、接着性を発現する成分（例えば、前記接着性樹脂）は、１種のみであってもよいし、２種以上であってもよく、２種以上である場合、それらの組み合わせ及び比率は、目的に応じて任意に選択できる。
【０１８６】
接着層１９は、その接着性を損なわない範囲で、接着性を発現する成分（例えば、前記接着性樹脂）以外に、他の成分を含有していてもよい。
接着層１９が含有する前記他の成分は、１種のみであってもよいし、２種以上であってもよく、２種以上である場合、それらの組み合わせ及び比率は、目的に応じて任意に選択できる。
【０１８７】
接着層１９において、接着層１９の総質量に対する、接着性を発現する成分の含有量の割合（例えば、前記接着性樹脂の含有量の割合）は、８０〜１００質量％であることが好ましく、９０〜１００質量％であることがより好ましい。前記割合が前記下限値以上であることで、接着層１９の接着性がより高くなる。
前記割合は、通常、後述する接着層形成用組成物における、常温で気化しない成分の総含有量（質量部）に対する、接着性を発現する成分の含有量（質量部）の割合、と同じである。
【０１８８】
接着層１９が含有する前記他の成分としては、例えば、酸化防止剤等が挙げられる。
【０１８９】
接着層１９は、１層（単層）からなるものであってもよいし、２層以上の複数層からなるものであってもよい。接着層１９が複数層からなる場合、これら複数層は互いに同一でも異なっていてもよく、これら複数層の組み合わせは、本発明の効果を損なわない限り、特に限定されない。
【０１９０】
透明多層フィルム１の厚さに対する、接着層１９の厚さの割合は、７〜１７％であることが好ましく、１０〜１４％であることがより好ましい。前記割合が前記下限値以上であることで、接着層１９はより優れた接着性を有する。前記割合が前記上限値以下であることで、過剰な厚さとなることが抑制される。
接着層１９の厚さは、例えば、３．５〜８．５μｍであってもよい。
【０１９１】
接着層１９が複数層からなる場合には、これら複数層の合計の厚さが、上記の接着層１９の好ましい前記厚さの割合の条件を満たし、前記厚さとなるようにするとよい。
【０１９２】
透明多層フィルム１のヘーズは、１４％以下であることが好ましく、１２％以下であることがより好ましい。
透明多層フィルム１のヘーズの下限値は、特に限定されない。例えば、透明多層フィルム１の製造が容易である点では、前記ヘーズは０．５％以上であってもよい。
ただし、ここに示す透明多層フィルム１のヘーズは、一例である。
【０１９３】
透明多層フィルム１のヘーズは、これを構成する上述の各層の含有成分の種類又は含有量を調節することにより、調節できる。例えば、各層における、上述の防曇剤又は結晶化核剤の使用の有無と、使用する場合の使用量等を調節することにより、前記ヘーズをより容易に調節できる。
【０１９４】
なお、本明細書において「フィルムのヘーズ」とは、ＪＩＳ  Ｋ  ７１３６：２０００に準拠して測定されたものを意味する。
【０１９５】
透明多層フィルム１の厚さは、特に限定されないが、３５〜７０μｍであることが好ましい。
【０１９６】
本実施形態の透明多層フィルムは、上述の態様に限定されず、本発明の趣旨を逸脱しない範囲内において、一部の構成が変更、削除又は追加されたものであってもよい。
【０１９７】
例えば、図１に示す透明多層フィルム１は、イージーピール層１１と、水蒸気バリア層１２と、中間層１３と、酸素バリア層１４と、最表層１５と、接着層１９と、を備えているが、これらのいずれにも該当しない、他の層をさらに備えていてもよい。
前記他の層は、特に限定されず、目的に応じて任意に選択できる。
【０１９８】
例えば、透明多層フィルム１は、水蒸気バリア層１２と中間層１３との間以外の、他の２層間に、接着層１９と同様の他の接着層を備えていてもよい。前記他の接着層としては、例えば、酸素バリア層１４と最表層１５との間に設けられたものが挙げられるが、これは、他の接着層の一例である。
【０１９９】
＜＜透明多層フィルムの製造方法＞＞
前記透明多層フィルムは、例えば、数台の押出機を用いて、各層の形成材料となる樹脂又は樹脂組成物等を溶融押出するフィードブロック法や、マルチマニホールド法等の共押出Ｔダイ法、空冷式又は水冷式共押出インフレーション法等により、製造できる。
【０２００】
また、前記透明多層フィルムは、その中のいずれかの層の形成材料となる樹脂又は樹脂組成物等を、透明多層フィルムを構成するための別の層の表面にコーティングして、必要に応じて乾燥させることにより、透明多層フィルム中の積層構造を形成し、必要に応じて、これら以外の層を目的とする配置形態となるようにさらに積層することでも、製造できる。
【０２０１】
また、前記透明多層フィルムは、そのうちのいずれか２層以上を構成するための２枚以上のフィルムをあらかじめ別々に作製しておき、接着剤を用いてこれらフィルムを、ドライラミネート法、押出ラミネート法、ホットメルトラミネート法及びウェットラミネート法のいずれかによって貼り合わせることにより積層し、必要に応じて、これら以外の層を目的とする配置形態となるようにさらに積層することでも、製造できる。このとき、接着剤として、前記接着層を形成可能なものを用いてもよい。
【０２０２】
また、前記透明多層フィルムは、上記のように、あらかじめ別々に作製しておいた２枚以上のフィルムを、接着剤を用いずに、サーマル（熱）ラミネート法等によって貼り合わせて積層し、必要に応じて、これら以外の層を目的とする配置形態となるようにさらに積層することでも、製造できる。
【０２０３】
前記透明多層フィルムを製造するときには、ここまでに挙げた、透明多層フィルム中のいずれかの層（換言するとフィルム）の形成方法を、２以上組み合わせてもよい。
【０２０４】
前記透明多層フィルム中のいずれかの層の形成材料となる前記樹脂組成物は、形成する層が目的とする成分を、目的とする含有量で含むように、含有成分の種類と含有量を調節して、製造すればよい。例えば、前記樹脂組成物中の、常温で気化しない成分同士の含有量の比率は、通常、この樹脂組成物から形成された層中の、前記成分同士の含有量の比率と同じとなる。
【０２０５】
イージーピール層（図１に示す透明多層フィルム１においては、イージーピール層１１）を形成するための樹脂組成物（本明細書においては、「イージーピール層形成用組成物」と称することがある）としては、例えば、前記ポリプロピレン系樹脂と、それ以外の他の成分と、を含有するものが挙げられる。イージーピール層における前記他の成分としては、例えば、前記防曇剤、アンチブロッキング剤、帯電防止剤等が挙げられる。
【０２０６】
水蒸気バリア層（図１に示す透明多層フィルム１においては、水蒸気バリア層１２）を形成するための樹脂組成物（本明細書においては、「水蒸気バリア層形成用組成物」と称することがある）としては、例えば、水蒸気バリア性を発現する成分（例えば、前記水蒸気バリア樹脂）と、それ以外の他の成分と、を含有するものが挙げられる。水蒸気バリア層形成用組成物における前記他の成分としては、例えば、前記結晶化核剤、防曇剤等が挙げられる。
【０２０７】
中間層（図１に示す透明多層フィルム１においては、中間層１３）を形成するための樹脂組成物（本明細書においては、「中間層形成用組成物」と称することがある）としては、例えば、前記含窒素樹脂と、それ以外の他の成分と、を含有するものが挙げられる。中間層形成用組成物における前記他の成分としては、例えば、酸化防止剤等が挙げられる。
【０２０８】
酸素バリア層（図１に示す透明多層フィルム１においては、酸素バリア層１４）を形成するための樹脂組成物（本明細書においては、「酸素バリア層形成用組成物」と称することがある）としては、例えば、酸素バリア性を発現する成分（例えば、前記酸素バリア樹脂）と、それ以外の他の成分と、を含有するものが挙げられる。酸素バリア層形成用組成物における前記他の成分としては、例えば、酸化防止剤等が挙げられる。
【０２０９】
最表層（図１に示す透明多層フィルム１においては、最表層１５）を形成するための樹脂組成物（本明細書においては、「最表層形成用組成物」と称することがある）としては、例えば、前記樹脂と、それ以外の他の成分と、を含有するものが挙げられる。最表層形成用組成物における前記他の成分としては、例えば、酸化防止剤等が挙げられる。
【０２１０】
接着層（図１に示す透明多層フィルム１においては、接着層１９）を形成するための樹脂組成物（本明細書においては、「接着層形成用組成物」と称することがある）としては、例えば、接着性を発現する成分（例えば、前記接着性樹脂）と、それ以外の他の成分と、を含有するものが挙げられる。接着層形成用組成物における前記他の成分としては、例えば、酸化防止剤等が挙げられる。
【０２１１】
＜＜包装体＞＞
本発明の一実施形態に係る包装体は、前記透明多層フィルムを備えたものである。
前記透明多層フィルムは、その中のイージーピール層によって、他の樹脂フィルム、樹脂シート又は樹脂トレー（換言すると、樹脂製の底材）とシールすることにより、種々の包装体を構成できる。
【０２１２】
好ましい前記包装体としては、例えば、蓋材と底材とを備えており、蓋材が前記透明多層フィルムからなり、底材が深絞り成形された樹脂製のものであり、蓋材（前記透明多層フィルム）中のイージーピール層が底材とシールされて構成されたもの（深絞り包装体）が挙げられる。
好ましい前記包装体としては、例えば、蓋材とトレーとを備えており、蓋材が前記透明多層フィルムからなり、トレーが樹脂製のものであり、蓋材（前記透明多層フィルム）中のイージーピール層がトレーとシールされて構成されたもの（トレーを備えた包装体）も挙げられる。
好ましい前記包装体としては、例えば、前記透明多層フィルムが、その中のイージーピール層によって、同じ種類の透明多層フィルム、又は、異なる種類のフィルム若しくはシートと、シールされて構成された軟質ガスパックも挙げられる。
【０２１３】
図２は、本実施形態の包装体の一例を模式的に示す断面図である。
なお、図２以降の図において、既に説明済みの図に示すものと同じ構成要素には、その説明済みの図の場合と同じ符号を付し、その詳細な説明は省略する。
【０２１４】
ここに示す包装体１０１は、蓋材１０と、底材８と、を備えて構成されている。
蓋材１０は、上述の本発明の一実施形態に係る透明多層フィルムであり、例えば、図１に示す透明多層フィルム１を蓋材１０として用いることができる。
底材８は、樹脂フィルムを深絞り成形して得られたもの（深絞り成形体）である。すなわち、包装体１０１は深絞り包装体である。
なお、図２中の蓋材１０においては、これを構成している多層フィルム中の各層の区別を省略している。
【０２１５】
底材８には、凹部８０が形成されている。
底材８の凹部８０を除く領域の一方の面（本明細書においては、「第１面」と称することがある）８ａと、蓋材１０の一方の面（本明細書においては、「第１面」と称することがある）１０ａとは、いずれもシール面であり、互いに対向している。蓋材１０が透明多層フィルム１である場合、蓋材１０の第１面１０ａは、イージーピール層１１の第１面１１ａである。
【０２１６】
包装体１０１は、蓋材１０及び底材８のシールによって構成されている。より具体的には、底材８の凹部８０を除く領域の第１面８ａと、蓋材１０の第１面１０ａは、重ね合わされ、互いにこれらの周縁部近傍の領域においてシールされている。その結果、底材８の凹部８０の領域において、底材８の第１面８ａと、蓋材１０の第１面１０ａと、の間に、収納部１０１ａが形成されている。そして、この収納部１０１ａ内に、収納物９が収納されている。
蓋材１０が透明多層フィルム１である場合、蓋材１０の他方の面（本明細書においては、「第２面」と称することがある）１０ｂは、最表層１５の第２面５ｂである。
【０２１７】
なお、図３においては、包装体１０１の収納部１０１ａ内において、収納物９と底材１０８間、並びに、収納物９と蓋材１０との間には、一部隙間が見られるが、これら隙間の存在は、収納物９を収納した状態の包装体１０１において、必須ではない。
【０２１８】
蓋材１０のその平坦部における厚さは、先に説明した多層フィルム１の厚さと同じである。
【０２１９】
底材８としては、通常の深絞り包装体で使用可能な単層又は多層の樹脂フィルムからなるものが挙げられる。
底材８のその平坦部における厚さは、３００〜５００μｍであることが好ましい。
【０２２０】
収納物９は、目的に応じて任意に選択できるが、好ましい収納物９としては、例えば、食品が挙げられる。
すなわち、包装体１０１は、食品用の包装体として好適であり、電子レンジでの加熱調理用の包装体として、特に好適である。また、電子レンジでの加熱を要する化粧品、医薬品等（アイマスク等）の包装体としても好適である。
【０２２１】
包装体１０１においては、蓋材１０を介して、収納部１０１ａ内の収納物９を明りょうに視認できる。
【０２２２】
包装体１０１を開封するときには、蓋材１０を底材８から引き剥がすことにより、蓋材１０中のイージーピール層１１と底材８との間で、容易に剥離が生じる。
【０２２３】
＜＜包装体の製造方法＞＞
前記包装体は、前記透明多層フィルムを用い、包装対象物を収納するための収納部を形成するように、前記透明多層フィルムと、そのシール対象物と、を加熱シールすることにより、製造できる。前記シール対象物としては、上述の底材、トレー、他の樹脂フィルム、樹脂シート等が挙げられる。
【０２２４】
前記底材は、例えば、公知の方法により、樹脂フィルムを深絞り成形することで作製できる。
前記トレーは、例えば、公知の方法により、平面状の樹脂シートを、目的とする形状に成形することで作製できる。
【０２２５】
前記透明多層フィルムと、そのシール対象物と、を加熱シールするときの、シール温度は、例えば、１５０〜１８０℃であってよく、シール時間は、例えば、０．５〜３．０秒であってよく、シール圧力は、例えば、２〜８ｋｇｆ／ｃｍ２であってよい。
【０２２６】
前記透明多層フィルムを蓋材として用い、前記底材を用いて、深絞り包装体を製造する場合には、例えば、収納部を形成するめの凹部が長手方向に配列されている長尺の底材と、長尺の蓋材と、を用い、この長尺の蓋材に特定値以上の張力を加えながら、さらに、収納部を形成する領域に、不活性ガスと包装対象物を充填しながら、長尺の蓋材と、長尺の底材とを、これらの長手方向において順次加熱シールし、すべての加熱シールの終了後に、形成した収納部ごとに、蓋材及び底材を切断することにより、目的とする深絞り包装体が得られる。この製造方法では、蓋材及び底材の切断は、個々の加熱シールの終了後（換言すると、個々の収納部の形成後）直ちに行われる訳ではないため、すべての加熱シールが終了する（換言すると、蓋材及び底材の切断を開始する）までの間には、加熱シールされた長尺の蓋材には、張力が加わり続ける。さらに、この間、収納部は、不活性ガスが充填されているために内圧が高くなっている。したがって、従来の蓋材を用いた場合には、これら張力と内圧の影響で、加熱シールされた長尺の蓋材は、底材から剥がれ易い状態となっており、蓋材と底材との間でシールが維持されている部位の面積が小さくなったり、最悪の場合には、蓋材と底材との間に隙間が生じてしまう。特に、底材の周縁部のうち、最終的に角部となる領域においては、蓋材が底材から剥がれ易い。これに対して、本実施形態の透明多層フィルムからなる長尺の蓋材を用いた場合には、このような、包装体の製造過程における蓋材の底材からの剥がれが抑制される。
このように、本実施形態の透明多層フィルムは、深絞り包装体の製造に用いる場合に、特に顕著な効果が得られる。
【０２２７】
一方、前記透明多層フィルムを蓋材として用い、トレーを用いて、トレーを備えた包装体を製造する場合には、トレーと、長尺の蓋材とを、トレーごとに順次加熱シールし、加熱シール後に直ちに、トレーごとに蓋材を切断するため、加熱シールされた蓋材に張力が加わり続けることがない。本実施形態の透明多層フィルムからなる長尺の蓋材は、このような、トレーを備えた包装体の製造にも用いることができ、より安定して包装体を製造できる。
【実施例】
【０２２８】
以下、具体的実施例により、本発明についてさらに詳しく説明する。ただし、本発明は、以下に示す実施例に何ら限定されるものではない。
【０２２９】
＜ポリオレフィン系共重合体（Ｉ）＞
各実施例及び比較例で用いたポリオレフィン系共重合体（Ｉ）を以下に示す。
ポリオレフィン系共重合体（Ｉ）：Ｒ１が水素原子であり、Ｒ２がエチル基である。
【０２３０】
［実施例１］
＜＜透明多層フィルムの製造＞＞
＜イージーピール層形成用組成物の製造＞
低密度ポリエチレン（ＬＤＰＥ、宇部丸善ポリエチレン社製「Ｆ５２２Ｎ」）（２０質量部）と、ポリプロピレンランダムコポリマー（ｒＰＰ、住友化学社製「Ｓ１３１」）（４５質量部）と、防曇剤マスターバッチ（竹本油脂社製「Ｐ３０２ＡＢ」、防曇剤である脂肪酸エステル化合物の含有量が１０質量％、ポリプロピレン系樹脂の含有量が９０質量％）（３０質量部）と、ポリオレフィン系共重合体（Ｉ）（５質量部）と、を常温下で混練し、イージーピール層形成用組成物を得た。
【０２３１】
＜水蒸気バリア層形成用組成物の製造＞
ホモポリプロピレン（ｈＰＰ、住友化学社製「ＷＦ８３６ＤＧ３」）（８２質量部）と、結晶化核剤マスターバッチ（東京インキ社製「ＰＰＭ−ＮＡＴ９４」、ソルビトール系結晶化核剤の含有量が１０質量％、ポリプロピレン系樹脂の含有量が９０質量％）（３質量部）と、防曇剤マスターバッチ（竹本油脂社製「Ｐ３０２ＡＢ」、防曇剤である脂肪酸エステル化合物の含有量が１０質量％、ポリプロピレン系樹脂の含有量が９０質量％）（５質量部）と、を常温下で混練し、水蒸気バリア層形成用組成物を得た。
【０２３２】
＜透明多層フィルムの製造＞
接着層を構成する樹脂（接着性樹脂）として、変性ポリプロピレン（変性ＰＰ、三井化学社製「ＱＥ０６０」）を用意し、中間層を構成する樹脂として、６−ナイロン（Ｎｙ６、宇部興産社製「１０３０Ｂ２」、融点２２５℃）を用意し、酸素バリア層を構成する樹脂として、エチレン−酢酸ビニル共重合体ケン化物（ＥＶＯＨ、クラレ社製「Ｊ１７１Ｂ」、エチレンの共重合比率３２モル％）を用意し、最表層を構成する樹脂として、Ｎｙ６にシリカを添加した樹脂（以下、「Ｎｙ６／シリカ」と略記することがある）を用意した。最表層中のシリカの含有量は３０００ｐｐｍとした。
【０２３３】
ダイの温度を２４５〜２７５℃とし、イージーピール層形成用組成物と、水蒸気バリア層形成用組成物と、変性ＰＰと、Ｎｙ６と、ＥＶＯＨと、Ｎｙ６／シリカとを、この順で共押出しすることにより、イージーピール層（厚さ６μｍ）と、水蒸気バリア層（厚さ１１．５μｍ）と、接着層（厚さ６μｍ）と、中間層（厚さ６．５μｍ）と、酸素バリア層（厚さ５μｍ）と、最表層（厚さ１５μｍ）とが、この順に、これらの厚さ方向において積層されて構成された、長尺の透明多層フィルム（厚さ５０μｍ）を得た。
【０２３４】
＜＜包装体の製造＞＞
＜底材の製造＞
ｈＰＰ層（厚さ１７０μｍ）と、接着層（厚さ２０μｍ）と、ＥＶＯＨ層（厚さ２０μｍ）と、接着層（厚さ２０μｍ）と、ｈＰＰ層（厚さ１７０μｍ）とが、この順に、これらの厚さ方向において積層されて構成された、長尺の多層フィルム（厚さ４００μｍ）を用意した。
深絞り包装機（東京食品機械社製「Ｒ１７５」）を用いて、前記多層フィルムを加熱温度１４０℃、加熱時間４秒、成形時間４秒の条件で、加熱成形することにより、前記多層フィルムの長手方向に、包装対象物の収納部が連続して成形された成形体（底材の連結体）を作製した。
【０２３５】
＜包装体の製造＞
次いで、上記で得られた透明多層フィルムを蓋材として用い、この蓋材と、上記で得られた底材とを、これらの長手方向の向きを一致させて、シール温度１７０℃、シール時間１．２秒、シール圧力５ｋｇｆ／ｃｍ２の条件で加熱シールした。このとき、蓋材中のイージーピール層と、底材中の前記ｈＰＰ層と、を加熱シールした。
そして、すべての加熱シールが終了した後に、形成した収納部ごとに、底材と蓋材を切断することにより、前記多層フィルムを底材（厚さ４００μｍ）とし、前記透明多層フィルム（厚さ５０μｍ）を蓋材とした包装体（深絞り包装体）を得た。
【０２３６】
＜＜透明多層フィルム及び包装体の製造＞＞
［実施例２］
表１に示すように、最表層として、Ｎｙ６にシリカを５０００ｐｐｍ添加した樹脂を用いた点以外は、実施例１の場合と同じ方法で、透明多層フィルム及び包装体を製造した。
【０２３７】
［実施例３］
表１に示すように、最表層として、Ｎｙ６にシリカを７０００ｐｐｍ添加した樹脂を用いた点以外は、実施例１の場合と同じ方法で、透明多層フィルム及び包装体を製造した。
【０２３８】
［実施例４］
表１に示すように、最表層として、Ｎｙ６にシリカを１００００ｐｐｍ添加した樹脂を用いた点以外は、実施例１の場合と同じ方法で、透明多層フィルム及び包装体を製造した。
【０２３９】
［実施例５］
表１に示すように、最表層として、Ｎｙ６にシリカを１２０００ｐｐｍ添加した樹脂を用いた点以外は、実施例１の場合と同じ方法で、透明多層フィルム及び包装体を製造した。
【０２４０】
［実施例６］
表１に示すように、最表層として、Ｎｙ６にシリカを１５０００ｐｐｍ添加した樹脂を用いた点以外は、実施例１の場合と同じ方法で、透明多層フィルム及び包装体を製造した。
【０２４１】
［実施例７］
表１に示すように、最表層として、Ｎｙ６にシリカを１７０００ｐｐｍ添加した樹脂を用いた点以外は、実施例１の場合と同じ方法で、透明多層フィルム及び包装体を製造した。
【０２４２】
［実施例８］
表２に示すように、最表層として、Ｎｙ６にシリカを２００００ｐｐｍ添加した樹脂を用いた点以外は、実施例１の場合と同じ方法で、透明多層フィルム及び包装体を製造した。
【０２４３】
［実施例９］
表２に示すように、最表層として、Ｎｙ６にシリカを２０００ｐｐｍ添加した樹脂を用いた点以外は、実施例１の場合と同じ方法で、透明多層フィルム及び包装体を製造した。
【０２４４】
［実施例１０］
表２に示すように、最表層として、Ｎｙ６にシリカを１０００ｐｐｍ添加した樹脂を用いた点以外は、実施例１の場合と同じ方法で、透明多層フィルム及び包装体を製造した。
【０２４５】
［実施例１１］
表２に示すように、最表層として、Ｎｙ６にシリカを５００ｐｐｍ添加した樹脂を用いた点以外は、実施例１の場合と同じ方法で、透明多層フィルム及び包装体を製造した。
【０２４６】
［実施例１２］
表２に示すように、最表層として、Ｎｙ６にシリカを３００ｐｐｍ添加した樹脂を用いた点以外は、実施例１の場合と同じ方法で、透明多層フィルム及び包装体を製造した。
【０２４７】
［実施例１３］
表２に示すように、最表層として、Ｎｙ６にシリカを１００ｐｐｍ添加した樹脂を用いた点以外は、実施例１の場合と同じ方法で、透明多層フィルム及び包装体を製造した。
【０２４８】
［実施例１４］
＜＜透明多層フィルムの製造＞＞
実施例１の場合と同じ方法で、イージーピール層形成用組成物及び水蒸気バリア層形成用組成物を得た。
【０２４９】
接着層を構成する樹脂（接着性樹脂）として、変性ＰＰを用意し、中間層を構成する樹脂として、Ｎｙ６を用意し、酸素バリア層を構成する樹脂として、ＥＶＯＨを用意し、第１表層を構成する樹脂として、Ｎｙ６を用意し、第２表層（最表層）を構成する樹脂として、６−ナイロンと６６−ナイロンの共重合体（共重合Ｎｙ６，６６、宇部興産社製「５０３３Ｘ８０」、融点１９６℃）にシリカを添加した樹脂（以下、「共重合Ｎｙ６，６６／シリカ」と略記することがある）を用意した。最表層中のシリカの含有量は５０００ｐｐｍとした。
【０２５０】
ダイの温度を２４５〜２７５℃とし、イージーピール層形成用組成物と、水蒸気バリア層形成用組成物と、変性ＰＰと、Ｎｙ６と、ＥＶＯＨと、Ｎｙ６と、共重合Ｎｙ６，６６／シリカとを、この順で共押出しすることにより、イージーピール層（厚さ６μｍ）と、水蒸気バリア層（厚さ１１．５μｍ）と、接着層（厚さ６μｍ）と、中間層（厚さ６．５μｍ）と、酸素バリア層（厚さ５μｍ）と、第１表層（厚さ１５μｍ）と、第２表層（最表層）（厚さ１２．５μｍ）とが、この順に、これらの厚さ方向において積層されて構成された、長尺の透明多層フィルム（厚さ６２．５μｍ）を得た。
【０２５１】
＜＜包装体の製造＞＞
実施例１の場合と同じ方法で、包装体を製造した。
【０２５２】
［実施例１５］
＜＜透明多層フィルムの製造＞＞
実施例１の場合と同じ方法で、イージーピール層形成用組成物及び水蒸気バリア層形成用組成物を得た。
【０２５３】
第１接着層を構成する樹脂（接着性樹脂）として、変性ＰＰを用意し、中間層を構成する樹脂として、Ｎｙ６を用意し、酸素バリア層を構成する樹脂として、ＥＶＯＨを用意し、第２接着層を構成する樹脂（接着性樹脂）として、変性ポリエチレン（変性ＰＥ、三井化学社製「ＮＦ５３６」）を用意し、最表層を構成する樹脂として、Ｎｙ６／シリカを用意した。最表層中のシリカの含有量は５０００ｐｐｍとした。
【０２５４】
ダイの温度を２４５〜２７５℃とし、イージーピール層形成用組成物と、水蒸気バリア層形成用組成物と、変性ＰＰと、Ｎｙ６と、ＥＶＯＨと、変性ＰＥと、Ｎｙ６／シリカとを、この順で共押出しすることにより、イージーピール層（厚さ６μｍ）と、水蒸気バリア層（厚さ１１．５μｍ）と、第１接着層（厚さ６μｍ）と、中間層（厚さ６．５μｍ）と、酸素バリア層（厚さ５μｍ）と、第２接着層（厚さ７．５μｍ）と、最表層（厚さ１２．５μｍ）とが、この順に、これらの厚さ方向において積層されて構成された、長尺の透明多層フィルム（厚さ５５μｍ）を得た。
【０２５５】
＜＜包装体の製造＞＞
実施例１の場合と同じ方法で、包装体を製造した。
【０２５６】
［実施例１６］
＜＜透明多層フィルムの製造＞＞
実施例１の場合と同じ方法で、イージーピール層形成用組成物及び水蒸気バリア層形成用組成物を得た。
【０２５７】
第１接着層を構成する樹脂（接着性樹脂）として、変性ＰＰを用意し、中間層を構成する樹脂として、Ｎｙ６を用意し、酸素バリア層を構成する樹脂として、ＥＶＯＨを用意し、第２接着層を構成する樹脂（接着性樹脂）として、変性ポリエチレン（変性ＰＥ、三菱化学社製「Ｆ５１５Ａ」）を用意し、最表層を構成する樹脂として、グリコール変性ポリエチレンテレフタレート（ＰＥＴＧ、ＳＫケミカル社製「Ｓ２００８」、非晶性樹脂）にシリカを添加した樹脂（以下、「ＰＥＴＧ／シリカ」と略記することがある）を用意した。最表層中のシリカの含有量は５０００ｐｐｍとした。
【０２５８】
ダイの温度を２４５〜２７５℃とし、イージーピール層形成用組成物と、水蒸気バリア層形成用組成物と、変性ＰＰと、Ｎｙ６と、ＥＶＯＨと、変性ＰＥと、ＰＥＴＧ／シリカとを、この順で共押出しすることにより、イージーピール層（厚さ６μｍ）と、水蒸気バリア層（厚さ１１．５μｍ）と、第１接着層（厚さ６μｍ）と、中間層（厚さ６．５μｍ）と、酸素バリア層（厚さ５μｍ）と、第２接着層（厚さ７．５μｍ）と、最表層（厚さ１２．５μｍ）とが、この順に、これらの厚さ方向において積層されて構成された、長尺の透明多層フィルム（厚さ５５μｍ）を得た。
【０２５９】
＜＜包装体の製造＞＞
実施例１の場合と同じ方法で、包装体を製造した。
【０２６０】
［実施例１７］
最表層として、Ｎｙ６にシリカを３０００ｐｐｍ添加した樹脂に代えて、Ｎｙ６（９０質量部）と、植物由来の１１−ナイロン（アルケマ社製「Ｒｉｌｓａｎ  ＢＥＳＶＯ  Ａ  ＦＤＡ」）（４質量部）と、の混合物にシリカを３０００ｐｐｍ添加した樹脂を用いた点以外は、実施例１の場合と同じ方法で、透明多層フィルム及び包装体を製造した。
【０２６１】
［比較例１］
表３に示すように、最表層として、シリカを添加していないＮｙ６を用いた点以外は、実施例１の場合と同じ方法で、透明多層フィルム及び包装体を製造した。
【０２６２】
［比較例２］
表３に示すように、最表層として、Ｎｙ６にシリカを３００００ｐｐｍ添加した樹脂を用いた点以外は、実施例１の場合と同じ方法で、透明多層フィルム及び包装体を製造した。
【０２６３】
［比較例３］
＜＜透明多層フィルムの製造＞＞
実施例１の場合と同じ方法で、イージーピール層形成用組成物及び水蒸気バリア層形成用組成物を得た。
【０２６４】
第１接着層を構成する樹脂（接着性樹脂）として、変性ＰＰを用意し、中間層を構成する樹脂として、Ｎｙ６を用意し、最表層を構成する樹脂として、エチレン−酢酸ビニル共重合体ケン化物（ＥＶＯＨ、クラレ社製「Ｅ１７３Ｂ」、エチレンの共重合比率４４モル％）にシリカを添加した樹脂（以下、「ＥＶＯＨ／シリカ」と略記することがある）を用意した。最表層中のシリカの含有量は５０００ｐｐｍとした。
【０２６５】
ダイの温度を２４５〜２７５℃とし、イージーピール層形成用組成物と、水蒸気バリア層形成用組成物と、変性ＰＰと、Ｎｙ６と、ＥＶＯＨ／シリカとを、この順で共押出しすることにより、イージーピール層（厚さ６μｍ）と、水蒸気バリア層（厚さ１１．５μｍ）と、第１接着層（厚さ６μｍ）と、中間層（厚さ６．５μｍ）と、最表層（厚さ１０μｍ）とが、この順に、これらの厚さ方向において積層されて構成された、長尺の透明多層フィルム（厚さ４０μｍ）を得た。
【０２６６】
＜＜包装体の製造＞＞
実施例１の場合と同じ方法で、包装体を製造した。
【０２６７】
＜＜透明多層フィルムの評価＞＞
＜ホットタック強度比の算出＞
上記の各実施例及び比較例において、別途、押出し成形法により、前記透明多層フィルム中のものと同じである、単層のイージーピール層（厚さ６μｍ）を作製し、これから幅２５．４ｍｍの試験片を作製した。
ホットタック強度測定器テラー社製「モデルＨＴホットタックヒートシールテスター）を用いて、この試験片の一方の面の全面を、ポリプロピレン層（厚さ１７０μｍ）の一方の面と重ね合わせて、シール温度１６０℃、シール圧力０．４７３Ｎ／ｍｍ２、シール時間１．０ｓｅｃ．の条件で加熱シールし、その５００ｍｓｅｃ．後に、引張速度３３．３ｍｍ／ｓｅｃ．の条件で剥離強度を測定し、その測定値をＳ１６０（Ｎ／２５．４ｍｍ）として採用した。
【０２６８】
さらに、別途、前記試験片を作製し、この試験片について、シール温度を１６０℃に代えて１７０℃とした点以外は、上記のＳ１６０の場合と同じ方法で、Ｓ１７０（Ｎ／２５．４ｍｍ）を測定した。
そして、これら測定値から、ホットタック強度比（Ｓ１７０／Ｓ１６０）を算出した。結果を表１〜３に示す。
【０２６９】
＜加熱シール時の蓋材の剥がれ抑制効果の評価＞
上記の各実施例及び比較例で得られた１０枚の包装体について、１枚ずつ、底材からの蓋材の剥がれの有無を目視観察した。そして、下記基準に従って、加熱シール時の底材からの蓋材の剥がれ抑制効果を評価した。結果を表１〜３中の「蓋材の剥がれ抑制効果」の欄に示す。
Ａ：すべての包装体で剥がれが認められなかった。
Ｂ：１枚以上の包装体で剥がれが認められた。
【０２７０】
＜蓋材の剥離時の糸引き抑制効果の評価＞
上記の各実施例及び比較例で得られた１０枚の包装体において、１枚ずつ、蓋材を底材から剥離し、剥離箇所間での糸引きの有無を、目視により確認した。そして、下記基準に従って、蓋材の糸引き抑制効果を評価した。結果を表１〜３中の「蓋材の糸引き抑制効果」の欄に示す。
（評価基準）
Ａ：すべての包装体で糸引きが全く認められなかった。
Ｂ：１枚以上の包装体で糸引きが認められた。
【０２７１】
＜イージーピール層の表面抵抗率の測定＞
上記の各実施例及び比較例において、別途、押出し成形法により、前記透明多層フィルム中のものと同じである、単層のイージーピール層（厚さ６μｍ）を作製し、これを試験片とした。この試験片について、ＪＩＳ  Ｃ  ２１３９−３−１：２０１８に準拠して、表面抵抗率（Ω／□）を測定した。結果を表１〜３に示す。
【０２７２】
＜透明多層フィルムのヘーズの測定＞
上記の各実施例及び比較例で得られた透明多層フィルムについて、ＪＩＳ  Ｋ  ７１３６：２０００に準拠して、そのイージーピール層側の外部からヘーズ（％）を測定した。結果を表１〜３に示す。
【０２７３】
＜動摩擦係数＞
上記の各実施例及び比較例の透明多層フィルムについて、（ＪＩＳＫ７１２５）に準拠して、イージーピール層と、最表層と、の間の動摩擦係数を測定した。
【０２７４】
＜吸湿時の引張弾性率の低下率＞
上記の各実施例及び比較例の透明多層フィルムについて、（ＪＩＳＫ７１６１）に準拠して、温度２０度、湿度５０％の条件下での最表層の引張弾性率（Ｅ１［ＭＰａ］）と、最表層を温度２０℃、湿度９０％の条件下で吸湿させた後の、最表層の引張弾性率（Ｅ２［ＭＰａ］）と、を測定した。
下記式を用いて、最表層を温度２０℃、湿度９０％の条件下で吸湿させた後の、前記最表層の引張弾性率の低下率を求めた。
Ｅ＝Ｅ２／Ｅ１
【０２７５】
＜タルミ＞
上記の各実施例及び比較例で得られた透明多層フィルムを１００Ｎ／ｍの張力にてロール状に巻いて、温度２０℃、湿度９０％の条件下で吸湿させた後のタルミの有無を目視観察し、下記基準に従って評価した。
Ａ：繰出し時にタルミが認められなかった。
Ｂ：繰出し時にタルミが認められた。
【０２７６】
＜巻きズレ＞
上記の各実施例及び比較例で得られた透明多層フィルムを１００Ｎ／ｍの張力にてロール状に巻いて、６００ｋｍ輸送した際の巻きズレの有無を目視観察し、下記基準に従って評価した。
Ａ：ロールに３ｃｍ以上の巻きズレが認められなかった。
Ｂ：ロールに３ｃｍ以上の巻きズレが認められた。
【０２７７】
【表１】
0006897852.tif 000003
【０２７８】
【表２】
0006897852.tif 000004
【０２７９】
【表３】
0006897852.tif 000005
【０２８０】
上記結果から明らかなように、実施例１〜１６の透明多層フィルムにおいては、イージーピール層と、最表層と、の間の動摩擦係数が、０．１０以上１．０未満であり、且つ、最表層を温度２０℃、湿度９０％の条件下で吸湿させた後の、最表層の引張弾性率の低下率が２０％以上であるため、タルミや巻きズレを生じなかった。
【０２８１】
実施例１７の透明多層フィルムの評価結果は、実施例１の透明多層フィルムの評価結果と同等であった。
【０２８２】
一方、比較例１の透明多層フィルムにおいては、イージーピール層と、最表層と、の間の動摩擦係数が１．０以上であるため、タルミが生じていた。また、比較例２の透明多層フィルムにおいては、イージーピール層と、最表層と、の間の動摩擦係数が０．１０未満であるため、巻きズレが生じていた。さらに、比較例３の透明多層フィルムにおいては、最表層を温度２０℃、湿度９０％の条件下で吸湿させた後の、最表層の引張弾性率の低下率が２０％未満であるため、タルミが生じていた。
【産業上の利用可能性】
【０２８３】
本発明は、食品用の包装体のうち、電子レンジでの加熱調理用の包装体に利用可能である。
【符号の説明】
【０２８４】
１・・・透明多層フィルム
１１・・・イージーピール層
１１ａ・・・イージーピール層の第１面
１２・・・水蒸気バリア層
１３・・・中間層
１４・・・酸素バリア層
１５・・・最表層
１０１・・・包装体
１０・・・蓋材
【要約】
【課題】吸湿してもタルミや巻きズレを生じない透明多層フィルムの提供。
【解決手段】イージーピール層と、前記イージーピール層とは反対側の最表層と、を少なくとも備えた透明多層フィルムであって、前記イージーピール層と、前記最表層と、の間の動摩擦係数が、０．１０以上１．０未満であり、前記最表層を温度２０℃、湿度９０％の条件下で吸湿させた後の、前記最表層の引張弾性率の低下率が２０％以上であり、前記最表層の厚さが、２０μｍ以下である、透明多層フィルム。
【選択図】図１【図１】
0006897852.tif 000006
【図２】
0006897852.tif 000007